(57)【要約】  原材料の変更や高額な設備投資を必要とせずに、簡便な手法で、吸水性樹脂の物性（例えば通液性）を向上および安定させる方法を提供する。  アクリル酸（塩）水溶液を重合して含水ゲル状架橋重合体を得る重合工程と、上記含水ゲル状架橋重合体を乾燥して吸水性樹脂粉末を得る乾燥工程と、上記吸水性樹脂粉末を分級する分級工程と、上記吸水性樹脂粉末を表面架橋する表面架橋工程と、を含む吸水性樹脂の製造方法であって、上記表面架橋工程の前および／または表面架橋工程の後に行われる分級工程において、当該分級工程で使用される金属篩網の下部にタッピング材を設置して分級される。【選択図】図２
2011115216.tif 000002
【特許請求の範囲】
【請求項１】
アクリル酸（塩）水溶液を重合して含水ゲル状架橋重合体を得る重合工程と、
上記含水ゲル状架橋重合体を乾燥して吸水性樹脂粉末を得る乾燥工程と、
上記吸水性樹脂粉末を分級する分級工程と、
上記吸水性樹脂粉末を表面架橋する表面架橋工程と、を含む吸水性樹脂の製造方法であって、
上記表面架橋工程の前および／または表面架橋工程の後に行われる分級工程において、当該分級工程で使用される金属篩網の下部にタッピング材を設置して分級することを特徴とする、吸水性樹脂の製造方法。
【請求項２】
上記タッピング材が複数個のタッピングボールまたはタッピングブロックである、請求項１に記載の製造方法。
【請求項３】
上記タッピングボールまたはタッピングブロックが、上記分級工程で用いる金属篩網の目開きに対して５倍以上の孔径を有するパンチングメタル上に設置される、請求項１または２に記載の製造方法。
【請求項４】
上記タッピング材が加熱されてなる、請求項１〜３のいずれか１項に記載の製造方法。
【請求項５】
上記タッピング材の温度が４０〜１００℃である、請求項１〜４のいずれか１項に記載の製造方法。
【請求項６】
上記タッピング材が、複数の部屋に分割されたパンチングメタル上に設置される、請求項１〜５のいずれか１項に記載の製造方法。
【請求項７】
上記タッピング材の交換が、当該タッピング材の磨耗に応じて定期的に行われる、請求項１〜６のいずれか１項に記載の製造方法。
【請求項８】
アクリル酸（塩）水溶液を重合して含水ゲル状架橋重合体を得る重合工程と、
上記含水ゲル状架橋重合体を乾燥して吸水性樹脂粉末を得る乾燥工程と、
上記吸水性樹脂粉末を分級する分級工程と、
上記吸水性樹脂粉末を表面架橋する表面架橋工程と、を含む吸水性樹脂の製造方法であって、
上記表面架橋工程の前および／または表面架橋工程の後に行われる分級工程において、当該分級工程で使用される金属篩網に上記吸水性樹脂粉末および上記吸水性樹脂粉末と比重の異なる分級助剤粒子を投入し、かつ、吸水性樹脂の微粉および分級助剤粒子を分級し、除去することを特徴とする、吸水性樹脂の製造方法。
【請求項９】
上記分級助剤粒子が吸水性樹脂粉末に対して比重の大きい無機微粒子または有機微粒子である、請求項８に記載の製造方法。
【請求項１０】
上記分級助剤粒子が水不溶性多価金属塩の粉末である、請求項８または９に記載の製造方法。
【請求項１１】
アクリル酸（塩）水溶液を重合して含水ゲル状架橋重合体を得る重合工程と、
上記含水ゲル状架橋重合体を乾燥して吸水性樹脂粉末を得る乾燥工程と、
上記吸水性樹脂粉末を分級する分級工程と、
上記吸水性樹脂粉末を表面架橋する表面架橋工程と、を含む吸水性樹脂の製造方法であって、
上記表面架橋工程の前および表面架橋工程の後に行われる分級工程において、当該分級工程で使用される金属篩網の破損の有無を監視することを特徴とする、吸水性樹脂の製造方法。
【請求項１２】
上記金属篩網の破損の監視がアコースティックエミッション（ＡＥ）法で監視される、請求項１１に記載の製造方法。
【請求項１３】
上記分級工程で使用される金属篩網について、その張り張力（テンション）が３５［Ｎ／ｃｍ］以上１００［Ｎ／ｃｍ］以下である、請求項１〜１２のいずれか１項に記載の製造方法。
【請求項１４】
上記金属篩網の材質がＳＵＳ３０４もしくはＳＵＳ３１６であり、かつ、金属篩網内面の表面粗さ（Ｒｚ）が８００ｎｍ以下である、請求項１〜１３のいずれか１項に記載の製造方法。
【請求項１５】
上記金属篩網の温度が４０℃以上に加熱または保温されてなる、請求項１〜１４のいずれか１項に記載の製造方法。
【請求項１６】
上記金属篩網がエキセントリック傾斜、ラジアル傾斜、またはタンジェンシャル傾斜からなる３次元運動軌跡を描く、請求項１〜１５のいずれか１項に記載の製造方法。
【請求項１７】
上記金属篩網の面積が１〜１０［ｍ２／枚］である、請求項１〜１６のいずれか１項に記載の製造方法。
【請求項１８】
上記金属篩網の上下に向流の気流が通気される、請求項１〜１７のいずれか１項に記載の製造方法。
【請求項１９】
上記分級工程において気流が通過し、かつ、該気流の露点が１５℃以下である、請求項１〜１８のいずれか１項に記載の製造方法。
【請求項２０】
上記分級工程が製品ホッパーに貯蔵される直前の最終工程で行われる、請求項１〜１９のいずれか１項に記載の製造方法。
【請求項２１】
上記分級工程は表面架橋工程の後に２カ所以上設置される、請求項１〜２０のいずれか１項に記載の製造方法。
【請求項２２】
上記分級工程において、接地抵抗値が１００Ω以下を示す接地でなされた除電を行う、請求項１〜２１のいずれか１項に記載の製造方法。
【請求項２３】
上記分級工程が減圧状態で行われる、請求項１〜２２のいずれか１項に記載の製造方法。
【請求項２４】
上記分級工程に導入される吸水性樹脂粉末の温度が４０℃以上に加熱または保温される、請求項１〜２３のいずれか１項に記載の製造方法。
【請求項２５】
上記表面架橋工程後の吸水性樹脂のＳＦＣ（生理食塩水流れ誘導性）値が１０［×１０−７・ｃｍ３・ｓ・ｇ−１］以上であり、および／または、含水率が０〜３重量％である、請求項１〜２４のいずれか１項に記載の製造方法。
【請求項２６】
上記吸水性樹脂がその表面に水不溶性粒子、ポリアミンポリマーまたは多価金属の少なくとも１種を有してなる、請求項１〜２５のいずれか１項に記載の製造方法。
【請求項２７】
上記吸水性樹脂の生産量が１［ｔ／ｈｒ］以上の連続生産である、請求項１〜２６のいずれか１項に記載の製造方法。
【請求項２８】
上記吸水性樹脂の形状が連続ニーダー重合または連続ベルト重合で得られる不定形粒子である、請求項１〜２７のいずれか１項に記載の製造方法。
【請求項２９】
上記分級工程の後、吸水性樹脂の微粉をリサイクルする工程をさらに含む、請求項１〜２８のいずれか１項に記載の製造方法。
【請求項３０】
上記表面架橋工程と上記分級工程とを空気輸送で連結されてなる、請求項１〜２９のいずれか１項に記載の製造方法。
【請求項３１】
金属篩網の破損を監視しつつ分級する、請求項１〜１０のいずれか１項に記載の製造方法。
【請求項３２】
表面架橋工程に供する前の吸水性樹脂の樹脂固形分が８５〜９９重量％であり、および／または、表面架橋工程後の吸水性樹脂の含水率が０．１〜１５重量％である、請求項１〜３１のいずれか１項に記載の製造方法。
【発明の詳細な説明】
【技術分野】
【０００１】
本発明は、吸水性樹脂の製造方法に関する。さらに詳しくは、表面架橋を行うことにより高加圧下で高通液性を示す吸水性樹脂を得る製造方法に関する。
【背景技術】
【０００２】
吸水性樹脂（ＳＡＰ／Ｓｕｐｅｒ  Ａｂｓｏｒｂｅｎｔ  Ｐｏｌｙｍｅｒ）は、水膨潤性水不溶性の高分子ゲル化剤であり、紙オムツ、生理用ナプキン等の吸収物品、さらには、農園芸用保水剤、工業用止水材等として、主に使い捨て用途に多用されている。このような吸水性樹脂としては、原料として多くの単量体や親水性高分子が提案されているが、特に、アクリル酸および／またはその塩を単量体として用いたポリアクリル酸（塩）系吸水性樹脂がその吸水性能の高さから工業的に最も多く用いられている。【０００３】
吸水性樹脂は、重合工程、乾燥工程、粉砕工程、分級工程、表面架橋工程等の各工程を経て製造されている（特許文献１〜３）。また、主用途である紙オムツの高性能化、薄型化に伴い、吸水性樹脂の使用量の増加（例えば５０重量％以上）や多くの物性（機能）が求められている。例えば、吸水倍率、ゲル強度、水可溶分（特許文献４）、吸水速度、加圧下吸水倍率（特許文献５）、通液性（特許文献６〜９）、粒度分布、耐尿性、抗菌性、耐衝撃性、粉体流動性、消臭性、耐着色性、低粉塵性等である。これらの物性のうち、通液性はより重要な因子であり、ＳＦＣ（Ｓａｌｉｎｅ  Ｆｏｌｗ  Ｃｏｎｄｕｃｔｉｖｉｔｙ／特許文献６）、ＧＢＰ（Ｇｅｌ  Ｂｅｄ  Ｐｅｒｍｅａｂｉｌｔｙ／特許文献７〜９）等の加圧下通液性や無加圧下通液性の改善方法や改良技術が多く提案されている。【０００４】
また、上記物性において、複数のパラメーターを組み合わせた技術も多く提案されている。例えば、耐衝撃性（ＦＩ）を規定する技術（特許文献１０）、吸水速度（ＦＳＲ／Ｖｏｒｔｅｘ）等規定する技術（特許文献１１）、液体拡散性能および６０分後の芯吸収量（ＤＡ６０）の積を規定する技術（特許文献１２）が知られている。【０００５】
さらに、通液性（ＳＦＣやＧＢＰ等）の向上方法として、重合前または重合中に石膏を添加する技術（特許文献１３）、スペーサーを添加する技術（特許文献１４）、５〜１７［モル／ｋｇ］のプロトン化可能な窒素原子を有する窒素含有ポリマーを使用する技術（特許文献１５）、ポリアミンおよび多価金属イオン若しくは多価陰イオンを使用する技術（特許文献１６）、ｐＨ６未満の吸水性樹脂をポリアミンで被覆する技術（特許文献１７）、ポリアンモニウムカーボネートを使用する技術（特許文献１８）が知られている。【０００６】
この他に、可溶分３重量％以上でポリアミンを使用する技術、吸い上げ指数（ＷＩ）やゲル強度を規定する技術（特許文献１９〜２１）が知られている。また、着色および通液性を改善するために、重合時の重合禁止剤であるメトキシフェノールを制御した上で多価金属塩を使用する技術（特許文献２２、２３）も知られている。
【先行技術文献】
【特許文献】
【０００７】
【特許文献１】米国特許第６７２７３４５号明細書
【特許文献２】米国特許第７１９３００６号明細書
【特許文献３】米国特許第６７１６８９４号明細書
【特許文献４】米国再発行特許発明第３２６４９号明細書
【特許文献５】米国特許第５１４９３３５号明細書
【特許文献６】米国特許第５５６２６４６号明細書
【特許文献７】米国特許出願公開第２００５／０２５６４６９号明細書
【特許文献８】米国特許第７１６９８４３号明細書
【特許文献９】米国特許第７１７３０８６号明細書
【特許文献１０】米国特許第６４１４２１４号明細書
【特許文献１１】米国特許第６８４９６６５号明細書
【特許文献１２】米国特許出願公開第２００８／０１２５５３３号明細書
【特許文献１３】米国特許出願公開第２００７／０２９３６１７号明細書
【特許文献１４】米国特許出願公開第２００２／０１２８６１８号明細書
【特許文献１５】米国特許出願公開第２００５／０２４５６８４号明細書
【特許文献１６】国際公開第２００６／０８２１９７号パンフレット
【特許文献１７】国際公開第２００６／０７４８１６号パンフレット
【特許文献１８】国際公開第２００６／０８２１８９号パンフレット
【特許文献１９】国際公開第２００８／０２５６５２号パンフレット
【特許文献２０】国際公開第２００８／０２５６５６号パンフレット
【特許文献２１】国際公開第２００８／０２５６５５号パンフレット
【特許文献２２】国際公開第２００８／０９２８４３号パンフレット
【特許文献２３】国際公開第２００８／０９２８４２号パンフレット
【発明の概要】
【０００８】
上記文献１〜２３等、吸水性樹脂の物性向上のために、多くの表面架橋技術、添加剤、製造工程の変更が提案されている。
【０００９】
しかしながら、表面架橋剤や添加剤（ポリアミンポリマー、無機微粒子、熱可塑性ポリマー等）等の、吸水性樹脂の原材料の変更や追加は、原材料の安全性の低下やコストアップだけでなく、他の物性の低下を引き起こすことがあった。また、新たな製造工程の追加は、高額な設備投資やそのエネルギーによるコストアップの要因となるのみならず、工業的には複雑な運転を必要とし、かえって生産性や物性の低下を引き起こすことがあった。また、巨大スケール（特に１［ｔ／ｈｒ］以上）の連続生産について、生産時間とともに通液性（ＳＦＣ）等の物性が低下するという問題もあった。また、物性の低下の確認に時間がかかり、巨大スケールの生産では多量のスペックアウト品を出すこともあった。
【００１０】
そこで本発明は、上記問題点を改善するために、原材料の変更や高額な設備投資を必要とせずに、簡便な手法で、吸水性樹脂の物性（例えば通液性）を向上および安定させる方法を提供することを目的とする。
【００１１】
上記課題を解決するために、本発明の吸水性樹脂の製造方法（第１〜３の発明）は、以下の通りである。
【００１２】
すなわち、本発明に係る吸水性樹脂の製造方法（第１の発明）は、アクリル酸（塩）水溶液を重合して含水ゲル状架橋重合体を得る重合工程と、上記含水ゲル状架橋重合体を乾燥して吸水性樹脂粉末を得る乾燥工程と、上記吸水性樹脂粉末を分級する分級工程と、上記吸水性樹脂粉末を表面架橋する表面架橋工程と、を含む吸水性樹脂の製造方法であって、上記表面架橋工程の前および／または表面架橋工程の後に行われる分級工程において、当該分級工程で使用される金属篩網の下部にタッピング材を設置して分級することを特徴とする製造方法である。
【００１３】
また、本発明に係る別の吸水性樹脂の製造方法（第２の発明）は、アクリル酸（塩）水溶液を重合して含水ゲル状架橋重合体を得る重合工程と、上記含水ゲル状架橋重合体を乾燥して吸水性樹脂粉末を得る乾燥工程と、上記吸水性樹脂粉末を分級する分級工程と、上記吸水性樹脂粉末を表面架橋する表面架橋工程と、を含む吸水性樹脂の製造方法であって、上記表面架橋工程の前および／または表面架橋工程の後に行われる分級工程において、当該分級工程で使用される金属篩網に上記吸水性樹脂粉末および上記吸水性樹脂粉末と比重の異なる分級助剤粒子を投入し、かつ、吸水性樹脂の微粉および分級助剤粒子を分級し、除去することを特徴とする、吸水性樹脂の製造方法製造方法である。
【００１４】
また、本発明に係る別の吸水性樹脂の製造方法（第３の発明）は、アクリル酸（塩）水溶液を重合して含水ゲル状架橋重合体を得る重合工程と、上記含水ゲル状架橋重合体を乾燥して吸水性樹脂粉末を得る乾燥工程と、上記吸水性樹脂粉末を分級する分級工程と、上記吸水性樹脂粉末を表面架橋する表面架橋工程と、を含む吸水性樹脂の製造方法であって、上記表面架橋工程の前および表面架橋工程の後に行われる分級工程において、当該分級工程で使用される金属篩網の破損の有無を監視することを特徴とする、吸水性樹脂の製造方法である。
【００１５】
なお、本発明に係る吸水性樹脂の製造方法は、吸水性樹脂の通液性向上方法と言い換えることができる。さらに、本発明に係る吸水性樹脂の製造方法は、吸水性樹脂の分級方法と言い換えることもできる。
【００１６】
本発明によれば、重合工程、乾燥工程、分級工程、および表面架橋工程を含む吸水性樹脂の製造方法において、表面架橋後の物性（例えば、通液性）を向上させ、かつ、連続製造における物性の振れ（標準偏差）や連続運転に伴う物性低下を小さくすることができる。さらに、物性低下の確認を即座に行い、巨大スケールの生産でもスペックアウト品を最小限に押さえることができる。
【図面の簡単な説明】
【００１７】
【図１】吸水性樹脂の連続プロセスの代表的なフロー図である。
【図２】金属篩網の下部に配置されたパンチングメタル上にタッピングボールを設置した篩分級装置を側面からみた概略断面図である。
【図３】複数の部屋に分割されたパンチングメタル上にタッピングボールを設置した様子を上からみた概略断面図である。
【発明を実施するための形態】
【００１８】
以下、本発明に係る吸水性樹脂の製造方法について詳しく説明するが、本発明の範囲はこれらの説明に拘束されることはなく、以下の例示以外についても、本発明の趣旨を損なわない範囲で適宜変更、実施し得る。具体的には、本発明は下記の各実施形態に限定されるものではなく、請求項に示した範囲で種々の変更が可能であり、異なる実施形態にそれぞれ開示された技術的手段を適宜組み合わせて得られる実施形態についても、本発明の技術的範囲に含まれる。
【００１９】
〔１〕用語の定義
（１−１）吸水性樹脂
本発明における「吸水性樹脂」とは、水膨潤性水不溶性の高分子ゲル化剤を意味する。なお、「水膨潤性」とは、ＥＲＴ４４１．２−０２で規定するＣＲＣ（無加圧下吸水倍率）が必須に５［ｇ／ｇ］以上、好ましくは１０〜１００［ｇ／ｇ］、更に好ましくは２０〜８０［ｇ／ｇ］であることをいい、また、「水不溶性」とは、ＥＲＴ４７０．２−０２で規定するＥｘｔ（水可溶分）が必須に０〜５０重量％、好ましくは０〜３０重量％、更に好ましくは０〜２０重量％、特に好ましくは０〜１０重量％であることをいう。
【００２０】
上記吸水性樹脂は、その用途に応じて適宜設計可能であり、特に限定されるものではないが、カルボキシル基を有する不飽和単量体を架橋重合させた、親水性架橋重合体であることが好ましい。また、全量（１００重量％）が重合体である形態に限定されず、上記性能を維持する範囲内において、添加剤等を含んでいてもよい。すなわち、吸水性樹脂組成物であっても、本発明では吸水性樹脂と総称する。ポリアクリル酸（塩）系吸水性樹脂の含有量は、好ましくは全体に対して７０〜９９．９重量％であり、より好ましくは８０〜９９．７重量％であり、さらに好ましくは９０〜９９．５重量％である。吸水性樹脂以外のその他の成分としては、吸水速度や粉末（粒子）の耐衝撃性の観点から水が好ましく、必要により後述の添加剤が含まれる。
【００２１】
（１−２）ポリアクリル酸（塩）系吸水性樹脂
本発明における「ポリアクリル酸（塩）系吸水性樹脂」とは、繰り返し単位として、アクリル酸および／またはその塩（以下、アクリル酸（塩）と称する）を主成分とする吸水性樹脂を意味する。
【００２２】
具体的には、重合に用いられる総単量体（架橋剤を除く）のうち、アクリル酸（塩）を必須に５０〜１００モル％を含む重合体をいい、好ましくは７０〜１００モル％、より好ましくは９０〜１００モル％、特に好ましくは実質１００モル％を含む吸水性樹脂をいう。重合体としての塩は、必須に水溶性塩を含み、好ましくは一価塩、さらに好ましくはアクリル金属塩またはアンモニウム塩、特にアルカリ金属塩、さらにはナトリウム塩を含む。
【００２３】
（１−３）ＥＤＡＮＡおよびＥＲＴ
「ＥＤＡＮＡ」は、欧州不織布工業会（Ｅｕｒｏｐｅａｎ  Ｄｉｓｐｏｓａｂｌｅｓ  ａｎｄ  Ｎｏｎｗｏｖｅｎｓ  Ａｓｓｏｃｉａｔｉｏｎｓ）の略称であり、「ＥＲＴ」は、欧州標準（ほぼ世界標準）である吸水性樹脂の測定方法（ＥＤＡＮＡ  Ｒｅｃｏｍｍｅｎｄｅｄ  Ｔeｓｔ  Ｍｅｔｈｏｄ）の略称である。
【００２４】
なお、本発明においては、特に断りのない限り、ＥＲＴ原本（公知文献：２００２年改定）に準拠して、吸水性樹脂等の物性を測定する。
【００２５】
（ａ）「ＣＲＣ」（ＥＲＴ４４１．２−０２）
「ＣＲＣ」は、Ｃｅｎｔｒｉｆｕｇｅ  Ｒｅｔｅｎｔｉｏｎ  Ｃａｐａｃｉｔｙ（遠心分離機保持容量）の略称であり、無加圧下吸水倍率（以下、「吸水倍率」と称することもある）を意味する。具体的には、不織布袋中の０．２００ｇの吸水性樹脂を、大過剰の０．９重量％塩化ナトリウム水溶液に対して３０分間自由膨潤させた後、さらに遠心分離機で水切りした後の吸水倍率（単位；［ｇ／ｇ］）である。
【００２６】
（ｂ）「ＡＡＰ」（ＥＲＴ４４２．２−０２）
「ＡＡＰ」は、Ａｂｓｏｒｐｔｉｏｎ  Ａｇａｉｎｓｔ  Ｐｒｅｓｓｕｒｅの略称であり、加圧下吸水倍率を意味する。具体的には、０．９００ｇの吸水性樹脂を、大過剰の０．９重量％塩化ナトリウム水溶液に対して１時間、２．０６ｋＰａ（０．３ｐｓｉ、２１［ｇ／ｃｍ２］）での荷重下で膨潤させた後の吸水倍率（単位；［ｇ／ｇ］）である。なお、本発明においては、荷重条件を２．０６ｋＰａ（０．３ｐｓｉ、２１［ｇ／ｃｍ２］）、または、４．８３ｋＰａ（０．７ｐｓｉ、５０［ｇ／ｃｍ２］）として測定した。
【００２７】
（ｃ）「Ｅｘｔ」（ＥＲＴ４７０．２−０２）
「Ｅｘｔ」は、Ｅｘｔｒａｃｔａｂｌｅｓの略称であり、水可溶分（水可溶成分量）を意味する。具体的には、０．９重量％塩化ナトリウム水溶液２００ｇに対して、吸水性樹脂１ｇを１６時間攪拌した後、溶解したポリマー量をｐＨ滴定で測定した値（単位；重量％）である。
【００２８】
（ｄ）「ＦＳＣ」（ＥＲＴ４４０．２−０２）
「ＦＳＣ」は、Ｆｒｅｅ  Ｓｗｅｌｌ  Ｃａｐａｃｉｔｙの略称であり、自由膨潤倍率を意味する。具体的には、大過剰の０．９重量％塩化ナトリウム水溶液に吸水性樹脂０．２０ｇを３０分浸漬した後、遠心分離機で水切りを行わないで測定した吸水倍率（単位；［ｇ／ｇ］）である。
【００２９】
（ｅ）「Ｒｅｓｉｄｕａｌ  Ｍｏｎｏｍｅｒｓ」（ＥＲＴ４１０．２−０２）
「Ｒｅｓｉｄｕａｌ  Ｍｏｎｏｍｅｒｓ」とは、吸水性樹脂中に残存しているモノマー量を意味する。具体的には、０．９重量％塩化ナトリウム水溶液２００ｍｌに吸水性樹脂１．０ｇを投入し２時間攪拌した後、該水溶液に溶出したモノマー量を高速液体クロマトグラフィーで測定した値（単位；ｐｐｍ）である。
【００３０】
（ｆ）「ＰＳＤ」（ＥＲＴ４２０．２−０２）
「ＰＳＤ」とは、Ｐａｒｔｉｃｌｅ  Ｓｉｚｅ  Ｄｉｓｔｒｉｂｕｔｉｏｎの略称であり、ふるい分級により測定される粒度分布を意味する。なお、重量平均粒子径（Ｄ５０）および粒子径分布幅は欧州特許第０３４９２４０号明細書７頁２５〜４３行に記載された「（１）  Ａｖｅｒａｇｅ  Ｐａｒｔｉｃｌｅ  Ｄｉａｍｅｔｅｒ  ａｎｄ  Ｄｉｓｔｒｉｂｕｔｉｏｎ  ｏｆ  Ｐａｒｔｉｃｌｅ  Ｄｉａｍｅｔｅｒ」と同様の方法で測定する。
【００３１】
（ｇ）その他、ＥＤＡＮＡで規定される吸水性樹脂の物性
「ｐＨ」（ＥＲＴ４００．２−０２）  ：  吸水性樹脂のｐＨを意味する。
【００３２】
「Ｍｏｉｓｔｕｒｅ  Ｃｏｎｔｅｎｔ」（ＥＲＴ４３０．２−０２）  ：  吸水性樹脂の含水率を意味する。
【００３３】
「Ｆｌｏｗ  Ｒａｔｅ」（ＥＲＴ４５０．２−０２）  ：  吸水性樹脂の流下速度を意味する。
【００３４】
「Ｄｅｎｓｉｔｙ」（ＥＲＴ４６０．２−０２）  ：  吸水性樹脂の嵩比重を意味する。
【００３５】
「Ｒｅｓｐｉｒａｂｌｅ  Ｐａｒｔｉｃｌｅｓ」（ＥＲＴ４８０．２−０２）  ：  吸水性樹脂の呼吸域粉塵を意味する。
【００３６】
「Ｄｕｓｔ」（ＥＲＴ４９０．２−０２）  ：  吸水性樹脂中に含まれる粉塵を意味する。
【００３７】
（１−４）通液性
荷重下または無荷重下における膨潤ゲルの粒子間を流れる液の流れを「通液性」という。この「通液性」の代表的な測定方法として、ＳＦＣ（Ｓａｌｉｎｅ  Ｆｌｏｗ  Ｃｏｎｄｕｃｔｉｖｉｔｙ）や、ＧＢＰ（Ｇｅｌ  Ｂｅｄ  Ｐｅｒｍｅａｂｉｌｉｔｙ）がある。
【００３８】
「ＳＦＣ（生理食塩水流れ誘導性）」は、荷重０．３ｐｓｉにおける吸水性樹脂０．９ｇに対する０．６９重量％塩化ナトリウム水溶液の通液性をいう。米国特許第５６６９８９４号明細書に記載されたＳＦＣ試験方法に準じて測定される。
【００３９】
「ＧＢＰ」は、荷重下または自由膨張における吸水性樹脂に対する０．６９重量％生理食塩水の通液性をいう。国際公開第２００５／０１６３９３号パンフレットに記載されたＧＢＰ試験方法に準じて測定される。
【００４０】
（１−５）その他
本明細書において、範囲を示す「Ｘ〜Ｙ」は、「Ｘ以上、Ｙ以下」であることを意味する。また、重量の単位である「ｔ（トン）」は、「Ｍｅｔｒｉｃ  ｔｏｎ（メトリック  トン）」であることを意味し、さらに、特に注釈のない限り、「ｐｐｍ」は「重量ｐｐｍ」または「質量ｐｐｍ」を意味する。また、本願明細書において、「質量」と「重量」、「質量％」と「重量％」、および「質量部」と「重量部」は同義語であり、物性等の測定に関しては特に断りがない場合は室温（２０〜２５℃）／相対湿度４０〜５０％で測定する。さらに、「〜酸（塩）」は「〜酸および／またはその塩」を意味し、「（メタ）アクリル」は「アクリルおよび／またはメタクリル」を意味する。
【００４１】
〔２〕吸水性樹脂の製造方法
（２−１）重合工程
本工程は、アクリル酸および／またはその塩（以下、「アクリル酸（塩）」と称する）を主成分として含む水溶液を重合して、含水ゲル状架橋重合体を得る工程である。
【００４２】
（ａ）単量体（架橋剤を除く）
本発明で得られる吸水性樹脂は、その原料（単量体）として、アクリル酸（塩）を主成分として含む水溶液を使用し、通常、水溶液状態で重合される。該単量体水溶液中の単量体濃度（固形分濃度）は、通常１０〜９０重量％であり、好ましくは２０〜８０重量％である。また、高単量体濃度（３５重量％以上、さらに好ましくは４０重量％以上、特に好ましくは４５重量％以上であり、上限は飽和濃度、さらに好ましくは８０重量％以下、特に好ましくは７０重量％以下である）での重合が最も好ましい一例として例示される。
【００４３】
さらに、単量体を水溶液で重合するときには、必要に応じて、界面活性剤、ポリアクリル酸（塩）、澱粉、セルロース、ポリビニルアルコール等の高分子化合物、各種キレート剤、各種添加剤を、単量体に対して０〜３０重量％、好ましくは０．００１〜２０重量％添加してもよい。
【００４４】
また、該水溶液の重合により得られる含水ゲルは、吸水性能の観点から、重合体の酸基の少なくとも一部が中和されていることが好ましい。上記中和は、アクリル酸の重合前（単量体）、重合中または重合後（含水ゲル）に行うことができるが、吸水性樹脂の生産性、ＡＡＰ（加圧下吸水倍率）やＳＦＣ（生理食塩水流れ誘導性）の向上等の観点から、アクリル酸の重合前に中和を行うことが好ましい。つまり、中和されたアクリル酸（すなわち、アクリル酸の部分中和塩）を単量体として使用することが好ましい。
【００４５】
上記中和の中和率は、特に制限されないが、酸基に対して１０〜１００モル％が好ましく、３０〜９５モル％がより好ましく、５０〜９０モル％がさらに好ましく、６０〜８０モル％が特に好ましい。中和率が１０モル％未満の場合、特に、ＣＲＣ（無加圧下吸水倍率）が著しく低下することがあり好ましくない。
【００４６】
また、本発明においてアクリル酸（塩）を主成分として使用する場合、アクリル酸（塩）以外の親水性または疎水性の不飽和単量体（以下、「他の単量体」と称することもある）を使用することもできる。このような他の単量体としては、特に限定されないが、メタクリル酸、（無水）マレイン酸、２−（メタ）アクリルアミド−２−メチルプロパンスルホン酸、（メタ）アクリロキシアルカンスルホン酸、Ｎ−ビニル−２−ピロリドン、Ｎ−ビニルアセトアミド、（メタ）アクリルアミド、Ｎ−イソプロピル（メタ）アクリルアミド、Ｎ，Ｎ−ジメチル（メタ）アクリルアミド、２−ヒドロキシエチル（メタ）アクリレート、メトキシポリエチレングリコール（メタ）アクリレート、ポリエチレングリコール（メタ）アクリレート、ステアリルアクリレートやそれらの塩等が挙げられる。これら他の単量体を使用する場合、その使用量は、得られる吸水性樹脂の吸水特性を損なわない程度であれば、特に限定されないが、全単量体の重量に対して、５０重量％以下が好ましく、２０重量％以下がより好ましい。なお、上記他の単量体を必要に応じて使用する場合、その使用量の下限は、種類や目的、効果に応じて適宜決定され特に制限されないが、全単量体の重量に対して、約１重量％程度である。
【００４７】
（ｂ）中和の塩
上記単量体としてのアクリル酸または重合後の重合体（含水ゲル）の中和に用いられる塩基性物質としては、特に限定されないが、水酸化ナトリウム、水酸化カリウム、水酸化リチウム等のアルカリ金属の水酸化物や炭酸（水素）ナトリウム、炭酸（水素）カリウム等の炭酸（水素）塩等の一価の塩基性物質が好ましく、水酸化ナトリウムが特に好ましい。また、中和時の温度（中和温度）についても、特に制限されず、１０〜１００℃が好ましく、３０〜９０℃がより好ましい。なお、上記以外の中和処理条件等については、国際公開第２００７／０２８７５１号や米国特許第６３８８０００号に開示されている条件等が、本発明に好ましく適用される。
【００４８】
（ｃ）架橋剤（内部架橋剤）
本発明においては、得られる吸水性樹脂の吸水性能の観点から、架橋剤（以下、「内部架橋剤」と称することもある）を使用することが特に好ましい。使用できる内部架橋剤としては、重合性二重結合を１分子あたり２つ以上有する化合物や、カルボキシル基と反応して共有結合を形成することができる官能基を１分子あたり２つ以上有する多官能化合物が挙げられる。例えば、アクリル酸との重合性架橋剤や、カルボキシル基との反応性架橋剤、それらを併せ持った架橋剤の１種以上を例示することができる。具体的には、重合性架橋剤として、Ｎ，Ｎ’−メチレンビスアクリルアミド、（ポリ）エチレングリコールジ（メタ）アクリレート、（ポリオキシエチレン）トリメチロールプロパントリ（メタ）アクリレート、ポリ（メタ）アリロキシアルカン等、分子内に重合性二重結合を少なくとも２個有する化合物が例示できる。また、反応性架橋剤として、エチレングリコールジグリシジルエーテル等のポリグリシジルエーテル；プロパンジオール、グリセリン、ソルビトール等の多価アルコール等の共有結合性架橋剤、アルミニウム塩等の多価金属化合物であるイオン結合性架橋剤が例示できる。これらの中でも、吸水性能の観点から、アクリル酸との重合性架橋剤が好ましく、特に、アクリレート系、アリル系、アクリルアミド系の重合性架橋剤が好適に使用される。これらの内部架橋剤は１種のみを単独で用いてもよいし、２種以上を併用してもよい。上記内部架橋剤の使用量は、物性面から、架橋剤を除く上記単量体に対して、０．００１〜５モル％が好ましく、０．００５〜２モル％がより好ましく、０．０１〜１モル％がさらに好ましく、０．０３〜０．５モル％が特に好ましい。
【００４９】
（ｄ）その他の微量成分
本発明では、色調安定性や残存モノマーの観点から、アクリル酸中のプロトアネモニンおよび／またはフルフラールの含有量は０〜１０ｐｐｍが好ましく、０〜５ｐｐｍがより好ましく、０〜１ｐｐｍがさらに好ましい。さらに、フルフラール以外のアルデヒド分および／またはマレイン酸についても同様の理由により、アクリル酸中の含有量は０〜５ｐｐｍが好ましく、０〜３ｐｐｍがより好ましく、０〜１ｐｐｍがさらに好ましく、０ｐｐｍ（検出限界以下）が特に好ましい。なお、フルフラール以外のアルデヒド分としては、ベンズアルデヒド、アクロレイン、アセトアルデヒド等が挙げられる。また、残存モノマーの低減のため、アクリル酸ダイマーの含有量は０〜５００ｐｐｍが好ましく、０〜２００ｐｐｍがより好ましく、０〜１００ｐｐｍがさらに好ましい。
【００５０】
本発明では、重合安定性の観点から、不飽和単量体にメトキシフェノール類が含まれることが好ましく、ｐ−メトキシフェノールが含まれることがより好ましい。メトキシフェノール類の含有量は、単量体（アクリル酸）に対して、１〜２５０ｐｐｍが好ましく、５〜２００ｐｐｍがより好ましく、１０〜１６０ｐｐｍがさらに好ましく、２０〜１００ｐｐｍが特に好ましい。
【００５１】
（ｅ）単量体水溶液中のその他の成分
本発明で得られる吸水性樹脂の諸物性を改善するために、任意成分として、上記単量体水溶液に、以下の物質を添加することができる。すなわち、澱粉、ポリアクリル酸（塩）、ポリビニルアルコール、ポリエチレンイミン等の水溶性樹脂あるいは吸水性樹脂を、単量体に対して、例えば０〜５０重量％、好ましくは０〜２０重量％、より好ましくは０〜１０重量％、さらに好ましくは０〜３重量％添加することができる。ここで、上記任意成分を添加する際の、任意成分の添加量の下限は、種類や目的、効果に応じて適宜決定され特に制限されないが、単量体に対して、０．００１重量％程度であることが好ましい。さらに、各種の発泡剤（炭酸塩、アゾ化合物、気泡等）、界面活性剤、各種キレート剤、ヒドロキシカルボン酸や還元性無機塩等の添加剤を、単量体に対して、例えば０〜５重量％、好ましくは０〜１重量％添加することができる。ここで、上記添加剤を添加する際の、添加剤の添加量の下限は、種類や目的、効果に応じて適宜決定され特に制限されないが、単量体に対して、０．００１重量％程度であることが好ましい。
【００５２】
これらの中でも、吸水性樹脂の経時着色の抑制（高温高湿下で長期間保存した際の色調安定性の向上）や耐尿性（ゲル劣化防止）の向上を目的とする場合には、キレート剤、ヒドロキシカルボン酸、還元性無機塩が好ましく使用され、キレート剤が特に好ましく使用される。この場合の使用量は、吸水性樹脂に対して、１０〜５０００ｐｐｍが好ましく、１０〜１０００ｐｐｍがより好ましく、５０〜１０００ｐｐｍがさらに好ましく、１００〜１０００ｐｐｍが特に好ましい。なお、上記キレート剤、ヒドロキシカルボン酸、還元性無機塩については、国際公開第２００９／００５１１４号、欧州特許第２０５７２２８号、同第１８４８７５８号に開示される化合物が使用される。
【００５３】
（ｆ）重合開始剤
本発明において使用される重合開始剤は、重合形態によって適宜選択され、特に限定されない。例えば、熱分解型重合開始剤、光分解型重合開始剤、レドックス系重合開始剤等が挙げられる。具体的には、熱分解型重合開始剤としては、過硫酸ナトリウム、過硫酸カリウム、過硫酸アンモニウム等の過硫酸塩；過酸化水素、ｔ−ブチルパーオキシド、メチルエチルケトンパーオキシド等の過酸化物；２，２’−アゾビス（２−アミジノプロパン）ジヒドロクロリド、２，２’−アゾビス［２−（２−イミダゾリン−２−イル）プロパン］ジヒドロクロリド等のアゾ化合物等が挙げられる。また、光分解型重合開始剤としては、ベンゾイン誘導体、ベンジル誘導体、アセトフェノン誘導体、ベンゾフェノン誘導体、アゾ化合物等が挙げられる。さらに、レドックス系重合開始剤としては、上記過硫酸塩や過酸化物に、Ｌ−アスコルビン酸、亜硫酸水素ナトリウム等の還元性化合物を組み合わせた系が挙げられる。上記熱分解型重合開始剤と光分解型重合開始剤とを併用することも、好ましい態様として挙げることができる。これらの重合開始剤の使用量は、上記単量体に対して、０．０００１〜１モル％が好ましく、０．００１〜０．５モル％がより好ましい。重合開始剤の使用量が１モル％を超える場合、吸水性樹脂の着色を引き起こすことがあるため好ましくない。また、重合開始剤の使用量が０．０００１モル％を下回る場合、残存モノマーを増加させるおそれがあるため好ましくない。
【００５４】
なお、上記重合開始剤を使用する代わりに、放射線、電子線、紫外線等の活性エネルギー線を照射することにより重合を行ってもよく、これらの活性エネルギー線と重合開始剤とを併用して重合してもよい。
【００５５】
（ｇ）重合方法（架橋重合工程）
本発明においては、上記単量体水溶液を重合するに際して、得られる吸水性樹脂の吸水性能や重合制御の容易性等の観点から、通常、水溶液重合または逆相懸濁重合が採用されるが、好ましくは水溶液重合、より好ましくは連続水溶液重合が採用される。中でも、吸水性樹脂の１ラインあたりの生産量が多い巨大スケールでの製造に好ましく適用される。該生産量としては、０．５［ｔ／ｈｒ］以上であり、より好ましくは１［ｔ／ｈｒ］以上、さらに好ましくは５［ｔ／ｈｒ］以上、特に好ましくは１０［ｔ／ｈｒ］以上である。
【００５６】
また、上記連続水溶液重合の好ましい形態として、連続ベルト重合（米国特許第４８９３９９９号、同第６２４１９２８号、米国特許出願公開第２００５／２１５７３４号等）、連続ニーダー重合（米国特許第６９８７１５１号、同第６７０１４１号等）が挙げられる。
【００５７】
上記連続水溶液重合においては、重合開始温度を３０℃以上、好ましくは３５℃以上、より好ましくは４０℃以上、さらに好ましくは５０℃以上、特に好ましくは６０℃以上（上限は沸点）とする高温開始重合、あるいは、上述した高単量体濃度重合が、最も好ましい一例として例示できる。なお、上記重合開始温度は、単量体水溶液の重合機供給直前の液温で規定されるが、米国特許第６９０６１５９号および同第７０９１２５３号等に開示された条件等を、本発明に好ましく適用することができる。
【００５８】
さらに、得られる吸水性樹脂の物性向上と乾燥効率との観点から、重合時に水分を蒸発させ、より高固形分濃度の吸水性樹脂を得ることが好ましい。単量体水溶液からの固形分上昇度（重合後の含水ゲルの固形分−重合前の単量体の固形分）は１重量％以上が好ましく、２〜４０重量％がより好ましく、３〜３０重量％がさらに好ましい。ただし、下記に開示した８０重量％以下の固形分を有する含水ゲル状架橋重合体を得る範囲が好ましい。
【００５９】
また、これらの重合は、空気雰囲気下でも実施可能であるが、着色防止の観点から窒素やアルゴン等の不活性ガス雰囲気下（例えば、酸素濃度１容積％以下）で実施することが好ましい。また、単量体または単量体を含む溶液中の溶存酸素を不活性ガスで置換（例えば、溶存酸素濃度；１ｍｇ／Ｌ未満）した後に、重合することが好ましい。また、減圧、常圧、加圧のいずれの圧力下でも実施することができる。
【００６０】
（２−２）含水ゲル状架橋重合体の細粒化工程（ゲル解砕工程）
本工程は、上記重合工程で得られた含水ゲル状架橋重合体を解砕し、粒子状の含水ゲル状架橋重合体（以下、「粒子状含水ゲル」と称する）を得る工程である。
【００６１】
上記重合工程で得られた含水ゲルはそのまま乾燥を行ってもよいが、上記課題の解決のため、好ましくは重合時または重合後、必要により解砕機（ニーダー、ミートチョッパー、カッターミル等）を用いてゲル解砕され粒子状にされる。すなわち、連続ベルト重合または連続ニーダー重合による重合工程と乾燥工程との間に、含水ゲルの細粒化（以下、「ゲル解砕」とも称する）工程をさらに含んでもよい。なお、逆相懸濁重合等、重合時に溶媒中での分散よってゲルが細粒化されている場合も、本発明の細粒化（重合工程の細粒化）に含むものとするが、好適には解砕機を用いて解砕される。
【００６２】
ゲル解砕時の含水ゲルの温度は、物性の面から、好ましくは４０〜９５℃、より好ましくは５０〜８０℃に保温または加熱される。ゲル解砕後の粒子状含水ゲルの重量平均粒子径（Ｄ５０）は、０．５〜４ｍｍが好ましく、０．５〜３ｍｍがより好ましく、０．３〜２ｍｍがさらに好ましい。上記粒子状含水ゲルの重量平均粒子径（Ｄ５０）が、上記範囲内となることで、乾燥が効率的に行われるため好ましい。また、５ｍｍ以上の粒径を有する粒子状含水ゲルの割合は、粒子状含水ゲル全体の０〜１０重量％が好ましく、０〜５重量％がより好ましい。ここで、粒子状含水ゲルの粒子径は、特開２０００−６３５２７号公報の段落〔００９１〕に記載の、湿式の分級方法を用いて測定する。
【００６３】
（２−３）乾燥工程
上記重合工程で得られた含水ゲル状架橋重合体、またはゲル解砕工程で得られた粒子状含水ゲルを、所望する樹脂固形分まで乾燥することができる。その方法については、特に制限されないが、例えば、加熱乾燥、熱風乾燥、減圧乾燥、赤外線乾燥、マイクロ波乾燥、ドラムドライヤー乾燥、疎水性有機溶媒との共沸による脱水乾燥、高温の水蒸気を用いた高湿乾燥等、種々の乾燥方法を採用することができる。これらの乾燥方法の中でも、熱風乾燥が好ましく、露点温度が０〜１００℃の気体による熱風乾燥がより好ましく、露点温度が２０〜９０℃の気体による熱風乾燥がさらに好ましく、特に通気バンド乾燥が好ましい。また、乾燥温度（熱風温度と同等）についても特に制限されず、１００〜３００℃が好ましく、１５０〜２５０℃がより好ましい。ただし、得られる吸水性樹脂の高物性化と白色度を両立させるために、乾燥温度が１６５〜２３０℃で、乾燥時間が５０分以内であることが好ましく、２０〜４０分がより好ましい。乾燥温度や乾燥時間が上記範囲を外れると、吸水性樹脂の無加圧下吸水倍率（ＣＲＣ）の低下や可溶分の増加、白色度の低下を引き起こすおそれがあり、好ましくない。
【００６４】
また、粒子状含水ゲルの乾燥減量（吸水性樹脂粉末あるいは粒子１ｇを１８０℃で３時間加熱した際の重量変化）から求められる樹脂固形分は、８０重量％以上が好ましく、８５〜９９重量％がより好ましく、９０〜９８重量％がさらに好ましく、９２〜９７重量％が特に好ましい。本乾燥工程において、樹脂固形分が上記範囲内に調整された乾燥物が得られる。当該乾燥物の樹脂固形分は、表面架橋前の吸水性樹脂粉末の樹脂固形分に実質的に相当し、本発明では分級工程での樹脂固形分として好ましく適用される。
【００６５】
本工程で得られる乾燥物の含水率が高い、すなわち樹脂固形分が低い場合、例えば、樹脂固形分が８０重量％未満の場合、（樹脂固形分あたりの）吸水倍率の低下や、表面架橋工程等、後の工程において吸水性樹脂の凝集や物性低下、さらには搬送性の低下が見られることがある。一方、本工程で得られる乾燥物の含水率が低い、すなわち樹脂固形分が高い場合、例えば、樹脂固形分が９９重量％を超える場合、乾燥時間を長時間としないと得られないだけでなく、吸水性樹脂の劣化や粉体特性の低下（帯電防止、耐衝撃安定性、輸送時の物性低下等）が見られることがある。
【００６６】
吸水性樹脂中の水分（含水率）は、分級の阻害要因となるが、含水率が１重量％未満の絶対乾燥状態とするより、所定範囲の含水率を有する吸水性樹脂とすることが好ましい。かような吸水性樹脂は、分級工程でより効果を発揮することができるため、上記範囲の含水率を有する吸水性樹脂の分級工程を含む吸水性樹脂の製造方法に好ましく適用できる。  さらに、得られる吸水性樹脂の残存モノマー低減や、ゲル劣化（耐尿性）の防止、黄変の防止を図るため、重合終了後から乾燥を開始するまでの時間を短時間とすることが好ましい。すなわち、上記ゲル解砕工程の有無に関わらず、重合終了時点から乾燥開始までの時間を１時間以内とすることが好ましく、０．５時間以内とすることがより好ましく、０．１時間以内とすることがさらに好ましい。また、この期間中、含水ゲル状架橋重合体の温度は、５０〜８０℃に制御されるのが好ましく、６０〜７０℃がさらに好ましい。この温度範囲に制御することで、残存モノマーの低減や低着色を達成することができる。
【００６７】
（２−４）粉砕工程
本工程は、上記乾燥工程で得られた乾燥物を、粉砕する工程であり、本発明では任意の工程である。本工程で使用できる粉砕機は、特に限定されず、従来から知られている粉砕機を使用することができる。具体的には、ロールミル、ハンマーミル、ロールグラニュレーター、ジョークラッシャー、ジャイレクトリークラッシャー、コーンクラッシャー、ロールクラッシャー、カッターミル等を挙げることができる。これらの中でも、粒度制御の観点から、多段のロールミルまたはロールグラニュレーターを使用することが好ましい。なお、粒子状含水ゲル状重合体を乾燥する（特に通気バンド型乾燥機を用いて乾燥する）場合、乾燥期間中に上記粒子状含水ゲルが凝集し、ブロック状の乾燥物（凝集物）となることもある。この場合は、凝集物を粗解砕（凝集をほぐす操作）すればよい。
【００６８】
粉砕工程により、上記乾燥工程で得られた乾燥物が粉砕されて、粉砕された乾燥物（不定形破砕状の吸水性樹脂粉末）が得られる。該粉砕工程によって、吸水性樹脂粉末の物性が向上するため、粉砕工程が好ましく適用される。
【００６９】
本工程で得られる吸水性樹脂の物性向上の観点から、以下の粒度となるように制御することが好ましい。すなわち、吸水性樹脂粉末（表面架橋前）の重量平均粒子径（Ｄ５０）は、２００〜６００μｍが好ましく、２００〜５５０μｍがより好ましく、２５０〜５００μｍがさらに好ましく、３５０〜４５０μｍが特に好ましい。また、目開き１５０μｍの篩（ＪＩＳ標準篩）を通過する微細な粒子（粒子径としては１５０μｍ未満）の割合が、吸水性樹脂粉末全体に対して、０〜５重量％が好ましく、０〜３重量％がより好ましく、０〜１重量％がさらに好ましい。また、目開き８５０μｍの篩（ＪＩＳ標準篩）を通過しない巨大な粒子（粒子径としては８５０μｍ以上）の割合が、吸水性樹脂粉末全体に対して、０〜５重量％が好ましく、０〜３重量％がより好ましく、０〜１重量％がさらに好ましい。また、粒度分布の対数標準偏差（σζ）は、０．２０〜０．４０が好ましく、０．２５〜０．３９がより好ましく、０．２７〜０．３８がさらに好ましい。これらの物性値は、標準篩を用いて、例えば、国際公開第２００４／０６９９１５号やＥＤＡＮＡ−ＥＲＴ４２０．２−０２（「ＰＳＤ」）に記載された方法で測定される。さらに本発明では、粒子径が１５０μｍ以上８５０μｍ未満である粒子の割合が、吸水性樹脂粉末全体に対して、９５重量％以上が好ましく、９８重量％以上がより好ましく、上限としては１００重量％である。上記割合を有する吸水性樹脂粉末を表面架橋することが好ましい。また、表面架橋後の吸水性樹脂、さらには最終製品の粒度についても、上記表面架橋前の吸水性樹脂粉末と同様の粒度が適用される。
【００７０】
（２−５）分級工程
本工程は、吸水性樹脂の物性向上のため、特定の粒度（重量平均粒子径（Ｄ５０）、粒子径分布等）に調整する工程である。なお、粒度制御は、本分級工程に限らず、重合工程（特に逆相懸濁重合）、粉砕工程、微粉回収工程、造粒工程等で適宜調整することもできる。以下、粒度は標準篩（ＪＩＳ  Ｚ８８０１−１（２０００）またはその同等品）で規定される。
【００７１】
本工程において、篩分級を行い、さらに、下記（ｉ）〜（ｉｉｉ）の少なくとも１つを行うことによって、表面架橋された吸水性樹脂の物性（特に通液性）が向上する。また、長時間の連続生産においても、物性低下（特に通液性）を低減することができる。なお、後述の実施例で、連続生産における物性値の検証を行っているが、一般的に長時間の稼働では時間の経過とともに物性の低下傾向が見られるものの、本発明ではこのような傾向は見られず、このような効果は、高通液性を有する吸水性樹脂の工業的な連続生産、特にＳＦＣ（生理食塩水流れ誘導性）が１０［×１０−７・ｃｍ３・ｓ・ｇ−１］以上の吸水性樹脂の工業的な連続生産（例えば、１［ｔ／ｈｒ］で２４時間以上の連続生産）時に、顕著に発揮される。
【００７２】
上記粉砕工程で得られた吸水性樹脂粉末は、後述する表面架橋工程の前および／または後で分級され、好ましくは表面架橋工程の前および後で分級され、特に好ましくは篩分級される。該分級工程により、上記所望の粒度を有する分級物（吸水性樹脂粉末）が得られる。該分級工程を表面架橋工程の前で行うことで、最終製品を所望する粒度範囲に調整することができるため、好ましい。また、該分級工程を表面架橋工程の後で行うことで、表面架橋剤の混合時または加熱処理時に発生する所望外の粒度を有する凝集粒子や、これらの工程で物理的、機械的破壊により発生する所望外の粒度を有する微細な粒子を、分級除去し、さらに解砕することで、優れた性能を有する吸水性樹脂を製造することができるため、好ましい。
【００７３】
（ａ）従来の分級方法
吸水性樹脂の篩分級の方法については、例えば、下記の特許文献２４〜２９に開示されている。これら特許文献２４〜２９は、下記構成（ｉ）〜（ｖ）はおろか、本発明の課題や効果をなんら示唆しない。また、上記特許文献１〜２３においても、本発明の分級方法をなんら開示しない。
【００７４】
また、本願の優先日以前に国際出願された、特許文献３０（国際出願日；２００９年９月１１日）には、吸水性樹脂の分級工程において除電することを開示するが、本発明の下記構成（ｉ）〜（ｖ）についてはなんら開示も示唆もない。
【００７５】
（特許文献２４）米国特許第６１６４４５５号明細書
（特許文献２５）国際公開第２００６／０７４８１６号パンフレット
（特許文献２６）国際公開第２００８／０３７６７２号パンフレット
（特許文献２７）国際公開第２００８／０３７６７３号パンフレット
（特許文献２８）国際公開第２００８／０３７６７５号パンフレット
（特許文献２９）国際公開第２００８／１２３４７７号パンフレット
（特許文献３０）国際公開第２０１０／０３２６９４号パンフレット
（ｂ）本発明の製造方法、分級方法、通液性向上方法
本発明に係る吸水性樹脂の製造方法は、アクリル酸（塩）水溶液を重合して含水ゲル状架橋重合体を得る重合工程と、上記含水ゲル状架橋重合体を乾燥して吸水性樹脂粉末を得る乾燥工程と、上記吸水性樹脂粉末を分級する分級工程と、上記吸水性樹脂粉末を表面架橋する表面架橋工程と、を含む吸水性樹脂の製造方法であって、下記構成（ｉ）〜（ｉｉｉ）からなる群から選ばれる少なくとも１つ、さらには２つ以上を満たすことが必要である。さらに下記構成（ｉ）〜（ｉｉｉ）に加えて下記構成（ｉｖ）および／または（ｖ）を満たすことが好ましい。
【００７６】
（ｉ）分級工程で用いる金属篩網の下部にタッピング材が使用されること。
【００７７】
（ｉｉ）分級助剤粒子を使用し、分級助剤粒子および吸水性樹脂の微粉（微粒子）を除去すること。
【００７８】
（ｉｉｉ）分級工程で使用される金属篩網の破損監視を行うこと（好ましくは、超音波や高周波の電気的検知、特にＡＥ法）。
【００７９】
（ｉｖ）分級工程で用いる金属篩網の張り張力（テンション）が３５［Ｎ／ｃｍ］以上１００［Ｎ／ｃｍ］以下であること。
【００８０】
（ｖ）分級工程で用いる金属篩網の下部にエアーブラシを使用すること。
【００８１】
また、金属篩はさらに加熱または保温されることが好ましく、金属篩は除電されることが好ましく、分級は減圧条件下で行われることが好ましい。
【００８２】
以下上記（ｉ）〜（ｖ）について詳細に述べる。
【００８３】
（ｉ）タッピング材
吸水性樹脂粉末の分級効率や得られる吸水性樹脂の物性の観点から、上記金属篩網の下部にタッピング材が使用される。タッピング材とは、ふるい装置の目詰まり防止のために使用される弾性材料をいい、タッピング材の形状は、球形、回転楕円体、多面体等転動する形状であればどのようなものでも利用できる。好ましくは、タッピングボール（球状）、タッピングブロック（球状）、タッピングブラシから選択される少なくとも１つが使用され、より好ましくは、タッピングボールまたはタッピングブロック、さらに好ましくは、タッピングボールが使用される。なお、該タッピング材を金属篩網の上で使用したり、該タッピング材を使用しなかったりする場合、吸水性樹脂の物性（例えば、通液性）の低下、特に経時的な低下や、微粉や粉塵の増加といった問題が生じるため、好ましくない。
【００８４】
本発明では分級工程を含む吸水性樹脂の製造方法において、タッピング材（好ましくは加熱されたタッピング材）が吸水性樹脂の物性、特に表面架橋後の吸水性樹脂の物性、中でも加圧下吸水倍率（例えばＡＡＰ）や通液性（例えばＳＦＣ）に影響することを見出した。かようなタッピング材は、後述の（２−６）表面架橋工程に記載した有機表面架橋剤と無機表面架橋剤を併用する場合、さらには上記（２−４）粉砕工程を含む不定形破砕状の吸水性樹脂に影響することを見出し、本発明を完成させた。
【００８５】
加圧下吸水倍率や通液性を向上させる技術は、上記特許文献１〜２３等、数多く提案されているが、これらの先行文献には、分級工程、中でもタッピング材に着目した技術は開示されていない。なお、本発明のタッピング材の制御によって、上記物性（特に加圧下吸水倍率や通液性）の向上のみならず、さらに上記特定物性を有する吸水性樹脂での生産性の向上できるため、さらに好ましい。
【００８６】
また、１の分級工程（分級装置）で複数の分級網（金属篩網）を使用する場合、および／または、２以上の複数の分級工程（例えば、表面架橋工程前後での分級工程１（前）や分級工程２（後））で分級する場合、タッピング材の使用は、一部の篩で行ってもよく、全部の篩に対して行ってもよいが、好ましくは少なくとも一部の篩（３００μｍ以下の篩）で使用され、さらには全体の３０％以上、以下順に、５０％以上、７０％以上、９０％以上、１００％の篩で、タッピング材を使用することが好ましい。
【００８７】
本発明のタッピング材を金属篩網の下部で使用する方法としては、とくに制限されないが、例えば、該金属篩網の下部に該金属篩網の目開き以上の、目開きを有する金属篩網あるいは孔径を有するパンチングメタルをさらに設置して、これらの金属篩網あるいはパンチングメタル上にタッピング材（好ましくはタッピングボールまたはタッピングブロック）を充填する方法が挙げられる。分級効率の観点から、パンチングメタル上でタッピング材を使用することが好ましい。
【００８８】
上記タッピング材としては、樹脂製であることが好ましく、例えば、天然ゴム、ウレタン、クロロプレンゴム、シリコーン樹脂等が挙げられる。これらの中でも、白色の吸水性樹脂への付着や混入等を考慮して、白色あるいは乳白色のタッピング材、特に、天然白色ゴム、白色ウレタン等を用いるのが好ましい。なお、これらの樹脂の圧縮弾性率（ヤング率）は０．０５〜１．０ＧＰａが好ましく、０．０６〜０．５ＧＰａがより好ましい。
【００８９】
また、タッピング材の大きさや形状は、所望する吸水性樹脂の物性に応じて適宜決定されるが、好ましくはブロック状や球状であり、その径（直径）は５〜２００ｍｍが好ましく、１０〜１００ｍｍがさらに好ましく、２０〜６０ｍｍが特に好ましい。さらに上記範囲内であれば、異なる径のタッピングボールまたはタッピングブロックを併用してもよい。なお、タッピングブロックを使用する際は、その体積を球に換算して径とする。
【００９０】
本発明では、複数個のタッピング材（タッピングボールまたはタッピングブロックなど）を使用することが好ましい。本発明のタッピング材の使用量は、金属篩網の面積に対してタッピングボールの断面積で規定し、その量は１％以上が好ましく、以下順に、５％以上、１０％以上、１５％以上、２０％以上が好ましく、上限はタッピングボール間の隙間を考慮して最密充填未満が好ましく、７０％以下がより好ましい。これらの範囲内で適宜決定される。
【００９１】
金属篩網の下部にタッピング材を用いて分級された吸水性樹脂粉末は、タッピング材を充填した（載せた）金属篩網あるいはパンチングメタル、好ましくはパンチングメタルを通過して、次工程に供給されればよい（図２を参照）。
【００９２】
図２に示す篩分級装置においては、目開きの異なる３つの金属篩網２１〜２３の下部に、それぞれ、パンチングメタル２４が配置されており、このパンチングメタル２４上にタッピングボール２５が充填されている。３つの金属篩網２１〜２３の目開きは上部から下部にかけて段階的に小さくなっており、一例をあげると、３つの金属篩網２１、２２、２３の目開きはそれぞれ、１０００μｍ、８５０μｍ、１００μｍである。
【００９３】
ここで、タッピング材を充填した（載せた）金属篩網あるいはパンチングメタルは、吸水性樹脂の分級に使用される金属篩網の下部に設置されることから、その形状は当該金属篩網と実質的に同じであることが好ましい。例えば、吸水性樹脂の分級に使用される金属篩が円形の場合には、タッピング材を充填した（載せた）金属篩網あるいはパンチングメタルも同様に円形であることが好ましい。
【００９４】
上記パンチングメタルの孔径は、タッピング材より小さく、かつ、５ｍｍ以上であればよく、さらに１０ｍｍ以上であることが好ましい。なお、パンチングメタルの孔径の上限は特に制限されないが、３０ｍｍ以下であることが好ましい。また、分級効率の観点から、好ましくは、パンチングメタルは、金属篩網の目開きに対して５倍以上の孔径を有する。より好ましくは、パンチングメタルは、金属篩網の目開きに対して６倍以上２０倍以下の孔径を有する。
【００９５】
また、パンチングメタルの開孔率は、１５〜５０％が好ましく、２０〜４５％がより好ましく、２５〜４０％がさらに好ましい。なお、上記開孔率は、孔、ピッチ（Ｐ）等で決定されるが、一定領域に孔を有しない場合、例えば、パンチングメタルが縁を有する場合、その部分も含んだ面積で規定される。開孔率が上記範囲から外れる場合、吸水性樹脂の物性が低下し、さらに分級効率が低下する傾向にある。
【００９６】
また、上部の篩と下部に設置される金網（パンチングメタル）との距離（間隔）は、適宜決定されるが、本発明の効果の面から、タッピング材の直径に対して通常１．１〜５倍が好ましく、１．２〜３倍がより好ましく、１．３〜２倍がさらに好ましい。上記間隔がこの範囲を外れる場合、得られる吸水性樹脂の物性が低下し、さらに分級効率が低下する傾向にあるため、好ましくない。
【００９７】
また、本発明において、タッピング材は、金属篩網の下部に配置されたパンチングメタル上に設置されるが、平面方向でパンチングメタル全体あるいは複数の部屋に仕切られたパンチングメタル上に設置されることが好ましい（図３を参照）。
【００９８】
図３に示したように、複数の部屋に仕切られたパンチングメタル（ｓｅｇｍｅｎｔｅｄ  ｓｃｒｅｅｎｓ）を用いる場合、その仕切り方は適宜決定され特に限定されないが、例えば円形のパンチングメタルの場合、２分割、４分割、８分割としたり、中央部をさらに円形に仕切ったりすることができる。さらにこれらを併用して、２〜１００分割、好ましくは４〜５０分割、より好ましくは８〜４０分割に仕切ることもできる。なお、各部屋の大きさや形状、さらには各部屋に設置するタッピング材は、すべて同じでも、違っていてもよい。
【００９９】
上記タッピング材（ボール）は、好ましくは下記（ｉｉ）および／または（ｉｉｉ）と併用される。また、好ましくは（ｉｖ）のテンションとさらに併用される。
【０１００】
本発明において、得られる吸水性樹脂の物性向上や生産性向上の観点から、分級時のタッピング材が加熱されていることが好ましい。加熱温度としては、４０℃以上が好ましく、５０℃以上がより好ましく、６０℃以上がさらに好ましい。加熱温度の上限は適宜設定されるものの、過度の加熱はタッピング材の効果を低減させ、さらにはタッピング材の寿命を短くすることが懸念されるため、通常、１５０℃以下が好ましく、１２０℃以下がより好ましく、１００℃以下がさらに好ましく、９０℃以下が特に好ましく、８０℃以下が最も好ましい。従って、タッピング材の温度としては、例えば４０〜１００℃、５０〜１００℃が、６０〜１００℃等が選択できるが、これらの範囲に限定はされず、上記加熱温度の上限値と下限値から選ばれる任意の範囲で規定される。
【０１０１】
本発明に係るタッピング材を上述した温度範囲に加熱するには、タッピング材を外部から加熱すればよく、その熱源として篩内部、篩表面、吸水性樹脂を所定温度に加熱し、タッピング材との接触時間や接触量（例えば、篩への熱風の流量、篩中での吸水性樹脂の流量や滞留量等）を制御すればよい。
【０１０２】
本発明において、タッピング材は使用時間の経過とともに磨耗するため、タッピング材の磨耗に応じて定期的にタッピング材の交換を行うことが好ましい。タッピング材の磨耗は、例えば球形の直径の減少量で把握することができ、当該直径の減少量が３％以上、好ましくは５％以上、より好ましくは１０％以上、さらに好ましくは２０％以上となった時点で交換すればよい。定期的にタッピング材を交換しない場合、吸水性樹脂の物性が稼働時間の経過とともに徐々に低下することがある。また、交換の時期（周期）は適宜決定されるが好ましくは３０日〜２年、より好ましくは６０日〜１年の実質的な連続運転をもって交換すればよい。なお、「実質的な連続運転」とは多少の休止や切り替えを含む場合であっても、その運転期間の８０％以上、９０％以上、９５％以上の連続運転がされている状態を意味する。
【０１０３】
（ｉｉ）分級助剤粒子
本発明の分級工程において、吸水性樹脂以外の分級助剤粒子を使用してもよい。すなわち、表面架橋工程の前および／または表面架橋工程の後に行われる分級工程において、当該分級工程で使用される金属篩網に上記吸水性樹脂粉末および分級助剤粒子を投入してもよい。好ましくは、分級効率や吸水性樹脂の物性の観点から、当該分級工程で使用される金属篩網に上記吸水性樹脂粉末および上記吸水性樹脂粉末と比重の異なる分級助剤粒子を投入し、かつ、吸水性樹脂の微粉および分級助剤粒子を除去する。該分級助剤粒子としては、特に制限されないが、吸水性樹脂粉末に対して比重の大きい無機微粒子または有機微粒子が挙げられ、好ましくは無機微粒子、より好ましくは水不溶性の無機微粒子が使用される。吸水性樹脂粉末の分級時に分級助剤粒子が混合され、分級、特に篩分級された後、吸水性樹脂微粒子と分級助剤粒子が混合状態で除去される。分級された吸水性樹脂微粒子と分級助剤微粒子は、必要により分離した後、さらに再使用することもできる。
【０１０４】
本発明で使用される分級助剤粒子は、分級効率の観点から、吸水性樹脂粉末の比重（ポリアクリル酸ナトリウムの場合で約１．６［ｇ／ｃｍ３］）より大きいことが好ましく、通常、２［ｇ／ｃｍ３］以上、より好ましくは２．０〜４．０［ｇ／ｃｍ３］、さらに好ましくは２．３〜３．５［ｇ／ｃｍ３］、特に好ましくは２．５〜３．０［ｇ／ｃｍ３］の分級助剤粒子が使用される。また、その見かけ比重（嵩比重）は、０．５［ｇ／ｃｍ３］以上が好ましい。
【０１０５】
用いられる無機微粒子、特に水不溶性微粒子としては、好ましくは、水不溶性多価金属塩または水酸化物や酸化物の粉末であり、より好ましくは水不溶性多価金属塩の粉末であり、カルシウム塩、アルミニム塩が例示され、炭酸カルシウム（２．７１１［ｇ／ｃｍ３］（方解石）、２．９３［ｇ／ｃｍ３］）、硫酸カルシウム（２．９６［ｇ／ｃｍ３］（無水物）、２．３２［ｇ／ｃｍ３］（２水和物））、酸化カルシウム（３．３５［ｇ／ｃｍ３］）等が使用される。例えば、石灰石を粉砕して製造された炭酸カルシウムは、重質炭酸カルシウムと呼ばれ、その粒子の大きさによってグレードが分けられ、必要により表面処理されてなる。有機微粒子としては、特に制限されないが、フッ素樹脂などが挙げられる。
【０１０６】
上記分級助剤粒子の粒子径は、１００μｍ以下が好ましく、１０μｍ以下がより好ましく、１μｍ以下がさらに好ましい。下限は、１０ｎｍ以上が好ましく、５０ｎｍ以上がさらに好ましい。これらの分級助剤粒子の表面が、脂肪酸、ロジン酸、リグニン酸、４級アンモニウム塩等の物質で被覆されていてもよく、これら物質の使用量は、分級助剤粒子に対して、０．０１〜１００重量％が好ましく、０．１〜１０重量％がより好ましく、０．５〜５重量％がさらに好ましい。なお、耐ブロッキング（Ａｎｔｉ−Ｃａｋｉｎｇ）、通液性および拡散性向上のため、吸水性樹脂にシリカやカオリン等の無機微粒子を混合する方法（国際公開第９２／１８１７１号、欧州特許第６２９４１１号、米国特許第６１２４３９１号、日本国特開昭５９−８０４５９号等）が知られているが、本発明は、吸水性樹脂粉末の分級効率向上や得られる吸水性樹脂の通液性向上のため、分級助剤粒子を吸水性樹脂微粒子とともに除去（好ましくは、添加した分級助剤粒子の１０重量％以上、以下順に、３０重量％以上、５０重量％以上、７０重量％以上が好ましく、９０重量％以上が特に好ましい。）する。なお、分級助剤粒子と吸水性樹脂微粒子の混合物における分級助剤の割合は、使用される分級助剤粒子に応じた測定方法を適宜採用することで測定される。
【０１０７】
本発明の分級助剤粒子は、好ましくは表面架橋の前および／または後、より好ましくは表面架橋の後の分級工程において、使用される。さらには下記（ｖ）エアーブラシと同様、特に微粉の分級時に好ましく使用され、目開き２００μｍ以下の篩、より好ましくは１５０μｍ以下の篩上部に添加されることが好ましい。上記篩の目開きとして、下限は３０μｍ以上が好ましく、４５μｍ以上がより好ましく、７５μｍ以上がさらに好ましい。特定範囲の吸水性樹脂微粉末の分級に好ましく使用され、通液性（ＳＦＣやＧＢＰ）の向上を図ることができる。
【０１０８】
上記分級助剤粒子は、好ましくは下記（ｉｖ）のテンションと併用され、また、上記（ｉ）篩下部のタッピング材または下記（ｖ）篩下部のエアーブラシのいずれかひとつと併用されうる。
【０１０９】
（ｉｉｉ）分級網の破損監視
本発明では、分級網（金属篩網）の破損の有無を定常的に監視しつつ分級することが好ましい。すなわち、本発明では、上記表面架橋工程の前および表面架橋工程の後に行われる分級工程において、当該分級工程で使用される金属篩網の破損の有無を監視することが好ましい。篩網の破損を定常的に監視することにより、物性低下の確認を即座に行い、巨大スケールの生産でもスペックアウト品を最小限に抑えることができる。分級網の破損の確認方法は、特に制限されないが、分級スクリーンの破れを検知する手段として、超音波や高周波を利用し、電気的に検知する方法（例えば、国際公開第２００４／０４５１９８号パンフレット、特開平１１−２９０７８１号公報等）や、静電容量の変化を検知する方法（例えば、特開平０４−２８１８８２号公報）が挙げられる。また、好適な網破れ検知システムの一例として、マイクロ波を用いて分級網の破損（破れ）を自動的に感知するセントリスキャンＴＭ（西村機会製作所）を、加熱あるいは保温された円形型篩機に取り付ける方法もある。
【０１１０】
上記超音波を使用する好適な方法として、非破壊検査法が挙げられるが、具体的には、ＡＥ（アコースティックエミッション）法の他、超音波探傷法がある。超音波探傷法は、送信した超音波が欠陥により反射された信号を解析する方法である。
【０１１１】
なお、従来は、吸水性樹脂の粒度変化によって篩網の破損を検知していたが、巨大スケール（特に１［ｔ／ｈｒ］以上の連続生産）では粒度分布の顕著な変化が検知されてしまい、篩網の破損を認識できず、大量のスペックアウト品を産出することもあった。上記従来法としては、例えば、国際公開第２００８／０３７６７４号に開示されている、電磁波を少なくとも０．１［ｍ／ｓ］で流動している搬送物質量流量に入射する方法による検知方法が挙げられる。
【０１１２】
この従来の検知方法に対して、本発明では超音波や高周波、特にアコースティックエミッション（ＡＥ）法で篩網の破損を直接検査することで、瞬時に篩網の破損が判別でき、その結果、安定的な連続生産が可能となる。破損監視は好ましくは下記（ｉｖ）のテンションと併用され、さらに（ｉ）篩下部のタッピング材または（ｖ）篩下部のエアーブラシのいずれかひとつと併用されうる。
【０１１３】
（ＡＥ法；アコースティックエミッション法）
ＡＥ法は、割れ発生の初期微候の検出が可能であり、運転中の割れ発生、あるいは割れ進行状態の監視用としても使用される。ＡＥ（アコースティックエミッション）波は、伝播媒体に直接取り付けたＡＥセンサを用いて検出される。センサ内には圧電素子が固着されており、到着したＡＥ波を電気信号に変換する。この信号は、Ｓ／Ｎ(信号／雑音)比を良くするために内蔵のアンプで４０ｄＢ（１００倍）程度増幅され、さらに必要に応じて外付けアンプで２０ｄＢ（１０倍）程度増幅した後、ＡＥ計測装置に入力して解析が行われる。
【０１１４】
ＡＥ（アコースティックエミッション）は、「材料が変形したり亀裂が発生したりする際に材料が内部に蓄えていた歪みエネルギーを弾性波として放出する現象」と定義されている。この弾性波を材料の表面に設置した変換子すなわちＡＥセンサで検出し、信号処理を行うことにより材料の破壊過程を評価する手法がＡＥ法である。検出されるＡＥ信号は、通常、数ｋＨｚ〜数ＭＨｚに周波数帯域を持つ。例えば、金属材料では発生するＡＥは主として１００〜１０００ｋＨｚの周波数領域に成分をもつ信号が多く放出される。
【０１１５】
信号を検出する為に使用するＡＥセンサは、一般的にＰＺＴ（ジルコン酸チタン酸鉛）等の圧電素子を内蔵し、接着剤やシリコングリース等の音響カップラを介し材料表面に密着させてＡＥ信号を検出する。アコースティックエミッション（ＡＥ）信号の分類としては、突発型波形、観察されるＡＥ信号は性質を異にする２種類に分類できる。一つは立ち上がりが鋭く減哀する突発型と呼ばれるＡＥ波形で、もう一つは比較的周波数の高い連続したＡＥ波形である。突発型ＡＥ波形は、主に固体内で生ずる亀裂進展や変態に伴い放出されるため、破壊の進展に対応して検出される。
【０１１６】
（ｉｖ）張り張力（テンション）
本発明における「張り張力（テンション）」とは、分級工程で使用される金属篩の網を張る際にかかる荷重をいう。本発明の分級網（金属網）のテンションは、好ましくは３５［Ｎ／ｃｍ］以上であり、より好ましくは４０［Ｎ／ｃｍ］以上、さらに好ましくは４５［Ｎ／ｃｍ］以上、特に好ましくは５０［Ｎ／ｃｍ］以上である。また、テンションの上限は、１００［Ｎ／ｃｍ］以下が好ましく、８０［Ｎ／ｃｍ］以下がより好ましく、６０［Ｎ／ｃｍ］以下がさらに好ましい。上記テンションが３５［Ｎ／ｃｍ］以上であれば、吸水性樹脂粉末の分級効率の低下を防止でき、得られる吸水性樹脂の通液性が向上する。また、上記テンションが１００［Ｎ／ｃｍ］以下であれば、金属網の耐久性を確保できるため連続運転が可能となる。なお、上記テンションの測定は、金属網を分級篩に張る際に、篩の中心部に対してテンションメーターで行う。その測定原理は、「Ｍｅｃｈａｎｉｃａｌ  ｍｅａｓｕｒｉｎｇ  ｏｆ  ｔｈｅ  ｆａｂｒｉｃ’ｓ  ｓａｇｇｉｎｇ  ｕｎｄｅｒ  ａ  ｃｏｎｓｔａｎｔ  ｆｏｒｃｅ」である。上記テンションメーターは各種市販され、例えば、ＴＥＫＯＭＡＴ社等から販売されており、本発明ではそれら市販品を使用することができる。
【０１１７】
本発明に係る分級工程を含む吸水性樹脂の製造方法において、金属篩網の張り張力（テンション）が吸水性樹脂の物性、特に表面架橋後の吸水性樹脂の物性、中でも加圧下吸水倍率（例えばＡＡＰ）や通液性（例えばＳＦＣ）に影響することを見出した。かような張り張力（テンション）は、後述の（２−６）表面架橋工程に記載した有機表面架橋剤と無機表面架橋剤を併用する場合、さらには上記（２−４）粉砕工程を含む不定形破砕状の吸水性樹脂に影響することを見出し、本発明を完成させた。
【０１１８】
加圧下吸水倍率や通液性を向上させる技術は、上記特許文献１〜２３等、数多く提案されているが、これらの先行文献には、分級工程、中でも金属篩網の張り張力（テンション）に着目した技術は開示されていない。なお、本発明の張り張力（テンション）の制御によって、上記物性（特に加圧下吸水倍率や通液性）の向上のみならず、さらに上記特定物性を有する吸水性樹脂での生産性の向上や運転トラブル（篩網の破れによる生産停止）の防止を図ることができるため、さらに好ましい。張り張力（テンション）を一定範囲に制御することで、連続運転途中における篩網の破損も少なく、長期間の連続運転が可能となる。従来、長期間の連続運転を行うと、急激な物性低下や粒度変化が確認されることがあったが、かかる原因を調査した結果、分級工程での篩の破損が原因であることを見いだし、分級工程でのテンション制御によって解決することができた。
【０１１９】
また、１の分級工程（分級装置）で複数の分級網（金属篩網）を使用する場合、および／または、２以上の複数の分級工程（例えば、表面架橋工程前後での分級工程１（前）や分級工程２（後））で分級する場合、金属篩網の張り張力（テンション）の制御は、一部の篩で行ってもよく、全部の篩に対して行ってもよいが、好ましくは少なくとも一部の篩（３００μｍ以下の篩）で使用され、さらには全体の３０％以上、以下順に、５０％以上、７０％以上、９０％以上、１００％の篩で、上記範囲の張り張力（テンション）に制御することが好ましい。
【０１２０】
金属網の張り方としては、特に限定されないが、篩枠に金網を置き、金網の一端をジャッキ等で引っ張り平面としつつ、金網を篩枠にハンダやボルトで固定すればよい。本発明のテンションは、金属篩作成時のテンションで規定される。金属網は、後述の金属製、好ましくはステンレス（好ましくは、ＳＵＳ３０４、ＳＵＳ３１６等）製またはマグネステン製の網が用いられる。
【０１２１】
上記、分級網のテンションは上記（ｉ）または下記（ｖ）と併用されてもよい。また、（ｉｉ）および／または（ｉｉｉ）がさらに併用されてもよい。
【０１２２】
（ｖ）エアーブラシ（エアーナイフ）
吸水性樹脂粉末の分級効率や得られる吸水性樹脂の物性の観点から、上記金属篩網の下部にエアーブラシ（エアーナイフ）が使用される。本発明においてエアーブラシとは圧縮した空気などの気体（エアー）を噴射する器具をいい、エアーナイフとも称される。
【０１２３】
上記エアーブラシ（エアーナイフ）としては、エアージェットクリーナー、エアージェットブラシクリーナーなどが挙げられる。
【０１２４】
本発明に係る分級工程を含む吸水性樹脂の製造方法において、エアーブラシ（エアーナイフ）が吸水性樹脂の物性、特に表面架橋後の吸水性樹脂の物性、中でも加圧下吸水倍率（例えばＡＡＰ）や通液性（例えばＳＦＣ）に影響することを見出した。かようなエアーブラシ（エアーナイフ）は、後述の（２−６）表面架橋工程に記載した有機表面架橋剤と無機表面架橋剤を併用する場合、さらには上記（２−４）粉砕工程を含む不定形破砕状の吸水性樹脂に影響することを見出し、本発明を完成させた。
【０１２５】
加圧下吸水倍率や通液性を向上させる技術は、上記特許文献１〜２３等、数多く提案されているが、これらの先行文献には、分級工程、中でもエアーブラシ（エアーナイフ）に着目した技術は開示されていない。なお、本発明のエアーブラシ（エアーナイフ）の制御によって、上記物性（特に加圧下吸水倍率や通液性）の向上のみならず、さらに上記特定物性を有する吸水性樹脂での生産性の向上できるため、さらに好ましい。
【０１２６】
また、１の分級工程（分級装置）で複数の分級網（金属篩網）を使用する場合、および／または、２以上の複数の分級工程（例えば、表面架橋工程前後での分級工程１（前）や分級工程２（後））で分級する場合、エアーブラシ（エアーナイフ）の使用は、一部の篩で行ってもよく、全部の篩に対して行ってもよいが、好ましくは少なくとも一部の篩（３００μｍ以下の篩）で使用され、さらには全体の３０％以上、以下順に、５０％以上、７０％以上、９０％以上、１００％の篩で、エアーブラシ（エアーナイフ）を使用することが好ましい。
【０１２７】
上記タッピング材を金属篩網の上部で使用したり、該タッピング材を使用しなかったりする場合、吸水性樹脂の物性（例えば、通液性）の低下、特に経時的な低下や、微粉や粉塵の増加といった問題が生じるため、好ましくないが、この場合、回転するノズルアームから噴射するエアーを、金属篩網の裏面（特に円形篩の裏面）から強力に吹き付けクリーニングすればよい。
【０１２８】
本発明のエアーブラシは、特に微粉の分級時に好ましく使用され、目開き２００μｍ以下の篩、より好ましくは１５０μｍ以下の篩の下部に設置されることが好ましい。上記篩の目開きとして、下限は３０μｍ以上が好ましく、４５μｍ以上がより好ましく、７５μｎ以上がさらに好ましい。エアーブラシは上記タッピング材の代替として、微粉の分級に好ましく使用され、得られる吸水性樹脂の通液性（ＳＦＣやＧＢＰ）を向上させることができる。
【０１２９】
本発明のエアーブラシは、吸水性樹脂粉末の優れた物性が安定に保持され、かつ、閉塞現象が抑制されうるという観点から、一次空気および二次空気として乾燥空気を用いることが好ましい。該乾燥空気の露点としては、０℃以下が好ましく、−３０℃以下がより好ましく、−３５℃以下がさらに好ましく、−４０℃以下が特に好ましい。露点を制御する方法としては、メンブレンドライヤーを使用する方法、冷却吸着式ドライヤーを使用する方法、ダイヤフラムドライヤーを使用する方法やそれらを併用する方法が挙げられる。吸着式ドライヤーを使用する場合、加熱再生式でもよく、非加熱再生式でもよく、非再生式でもよい。
【０１３０】
また、乾燥空気以外に加熱空気を用いてもよい。加熱空気の加熱方法としては、特に限定されないが、熱源を用いて直接空気を加熱してもよいし、装置や配管が加熱されることによる間接的な加熱でもよい。本加熱空気の温度としては、３０℃以上が好ましく、５０℃以上がより好ましく、７０℃以上がさらに好ましい。
【０１３１】
上記エアーブラシは、好ましくは上記（ｉｖ）のテンションと併用される。また、好ましくは（ｉｉ）および／または（ｉｉｉ）がさらに併用される。
【０１３２】
（ｃ）分級工程の場所
本発明の分級工程は、表面架橋工程の前および／または後に設置され、好ましくは、表面架橋工程前および後に行われる。また、分級工程は表面架橋工程の後の少なくとも２ヶ所に設置されることが好ましく、さらに好ましくは、表面架橋工程の後に２ヶ所以上設置されかつ表面架橋工程の前にも１か所以上設置され、特に好ましくは表面架橋工程の後に２ヶ所以上および表面架橋前にも２ヶ所以上設置される。表面架橋後に２ヶ所以上、特に２ヶ所に分級工程が設置される場合、まず表面架橋後に分級を行い、次いで最終工程として微粉（特に２００μｍ以下の粒子径の微粉であり、より好ましくは１５０μｍ以下、さらに好ましくは８０〜１２０μｍの粒子）分級を行った直後に、製品ホッパー（最終ホッパー）に貯蔵する。すなわち、当該好ましい形態においては、分級工程が製品ホッパーに貯蔵される直前の最終工程で行われる。この操作により、微粉や粉塵も低減され、さらに通液性（ＧＢＰやＳＦＣ）も向上するため、好ましい。
【０１３３】
また、分級工程後の次工程までの輸送（例えば、空気輸送）距離が長い場合、輸送時にダメージを受けることにより微粉や粉塵が再度発生するため、好ましくない。したがって、最終の分級工程、特に微粉分級から製品ホッパーまでの距離は０〜１００ｍ以下とすることが好ましく、以下順に、５０ｍ以下、２５ｍ以下、１０ｍ以下、５ｍ以下が好ましい。
【０１３４】
（ｄ）除電分級
本発明は、上記（ｉ）〜（ｖ）の少なくとも１種以上の分級工程（好ましくは、篩分級工程）において、除電を行うことが好ましい。分級工程で除電を行うことによって、表面架橋された吸水性樹脂の物性、特に通液性（例えばＳＦＣ）が向上する。このような効果は、実験室レベルの小スケールよりも、高通液性の吸水性樹脂の製造や工業的な連続生産、特にＳＦＣが１０［×１０−７・ｃｍ３・ｓ・ｇ−１］以上の吸水性樹脂や、１［ｔ／ｈｒ］以上の連続生産を２４時間以上続ける際に、顕著に発揮される。除電分級は、上記特許文献３０（国際公開第２０１０／０３２６９４号パンフレット）に記載されている。
【０１３５】
（除電方法）
本発明において、除電は、「分級装置」、「吸水性樹脂粉末」、「篩」の少なくとも１つに対して行えばよいが、これらの３つは、分級工程で互いに接するため、いずれかを除電すればよく、分級装置および／または篩自体を除電することが好ましい。
【０１３６】
除電方法としては、例えば、下記（Ａ）〜（Ｃ）の方法が適用できるが、本発明は、これらに限定されない。
【０１３７】
（Ａ）除電ブラシ：静電気が発生した篩面から除電
（Ｂ）イオン化気流（イオン発生ブラシ）：高電圧を印加することでイオンを発生させ除電
（Ｃ）接地（アース）：回転物、回転軸、回転体、装置に発生した静電気を除電
上記（Ａ）の除電ブラシを使用する場合、除電ブラシと帯電物との間に少し隙間を作る自己放電法を採用してもよく、あるいは接地（アース）した除電ブラシを帯電物に接触させ、溜った静電気を漏洩電流として取り出し、除電する接地漏洩法を採用してもよい。このような除電ブラシの具体例としては、ステンレス繊維、カーボン繊維、アモルファス繊維、化学繊維、植物繊維、獣毛等で製造されたものが好ましく、その線径は、通常１〜１００μｍが好ましく、５〜２０μｍがより好ましい。また、その線長は、通常１〜１００ｍｍが好ましく、ステンレス極細加工がより好ましい。
【０１３８】
上記（Ｂ）のイオン化気流（イオン発生ブラシ）を使用する場合、使用しうるイオン発生ブラシとしては、例えば、除電器（イオナイザー）が挙げられる。かかる除電法では、空気あるいは他のガス中でイオンを生成し、このイオンによって帯電電荷を中和する。そのため、除電装置はイオナイザーとも呼ばれる。具体的には、除電器（イオナイザー）を用いて、分級装置または吸水性樹脂の帯電量、帯電電荷を測定し、＋帯電または−帯電に対してその反対の電荷を付与し、電気的に中和状態とすればよい。この際、対象物の帯電状況に応じた最適な除電とイオンバランス制御を両立させればよい。対象物の帯電量はイオン電流をコントローラに内蔵されたイオン電流検出回路により測定すればよい。このように、逆極性の電荷で中和し、静電気を全く無力化してしまう方法（Ｂ）は、吸水性樹脂に好ましい方法である。
【０１３９】
上記（Ｃ）の接地を使用する場合、分級装置が設置された建屋または架台を、下記の接地抵抗値を示す接地に電気的に接続し、装置に帯電物に接触させて、溜った静電気を漏洩電流として取り出し、除電する方法である。この方法は簡易であり、分級装置全体が除電装置として働くため効果が高く、吸水性樹脂に好ましい方法の１つである。
【０１４０】
かかる除電の際に取り出された漏洩電流は、好ましくは下記接地抵抗値を示す接地（アース）を通じて大地に流される。すなわち、本発明の分級工程では、下記の接地抵抗値を示す接地を用いて除電されることが好ましい。
【０１４１】
（接地抵抗）
接地抵抗とは、接地のために土壌に埋設したアース電極から大地に流れる電流に対する抵抗値のことを示す。測定方法としては、市販されている接地抵抗計を用いて測定すればよい。接地抵抗値の好ましい範囲としては、分級効率の観点から、好ましくは１００Ω以下、より好ましくは１０Ω以下、さらに好ましくは５Ω以下である。接地抵抗値の下限は特に制限されず、小さいほど好ましいが、通常１Ω以上である。
【０１４２】
（ｅ）分級装置
本発明は、上記（ｉ）〜（ｖ）の少なくとも１種以上の分級工程（好ましくは、篩分級工程）において、好ましくはさらに下記分級装置が使用されてなる。
【０１４３】
（分級網）
本発明では分級網を使用して吸水性樹脂粉末を分級する。分級網は、例えば、ＪＩＳ、ＡＳＴＭ、ＴＹＬＥＲ等の各種標準篩が例示できる。これら篩は板篩でもよく、網篩でもよい。網篩の形状はＪＩＳ  Ｚ８８０１−１（２０００）等を参照して適宜選択される。標準篩の目開きは好ましくは１０μｍ〜１００ｍｍ、さらに好ましくは２０μｍ〜１０ｍｍの範囲で、１種または２種以上の篩、特に金属篩が使用されることが好ましい。
【０１４４】
また、篩網面の面積（金属篩網の面積）は、分級効率の観点から、１〜１０ｍ２／枚であることが好ましく、１．５〜７ｍ２／枚であることがより好ましい。
【０１４５】
篩分級は上部のみを分級しても、または下部のみを分級してもよいが、好ましくは、上下限を同時に分級することが好ましい。すなわち、複数の篩が同時に使用されることが好ましく、さらに好ましくは、物性向上の点から少なくとも３種類の目開きの篩を用いる。かかる手法として、上位・下位の所定の篩以外に中間篩または上位篩を用いる好ましい。好適な篩としては、例えば、上限として、８５０〜１０００μｍ、７１０〜８５０μｍ、６００〜７１０μｍの篩であり、下限として１５０〜２２５μｍの篩である。さらに好ましくは、適宜、その中間ないし上部に篩を追加すればよい。
【０１４６】
（分級装置）
本発明に用いられる分級装置は、ふるい網面を有するものであれば特に限定されず、例えば、バイブレーティングスクリーンやシフタに分類されるものが挙げられる。バイブレーティングスクリーンには、傾斜形、ローヘッド（Ｌｏｗ−ｈｅａｄ）形、ハムマー（Ｈｕｍ−ｍｅｒ）、レーブン（Ｒｈｅｗｕｍ）、タイロック（Ｔｙ−Ｒｏｃｋ）、ジャイレックス（Ｇｙｒｅｘ）、および楕円振動（Ｅｌｉｐｔｅｘ）等があり、シフタにはレシプロ（Ｒｅｃｉｐｒｏｃａｔｉｎｇ）形、Ｅｘｏｌｏｎ−ｇｒａｄｅｒ、Ｔｒａｖｅｒｓａｔｏｒ−ｓｉｅｂ、Ｓａｕｅｒ−ｍｅｙｅｒ、ジャイレトリーシフタ（Ｇｙｒａｔｏｒｙ）、ジャイロシフタ、およびローテックススクリーン（Ｒｏ−ｔｅｘ）等がある。これらは、網面の運動形状（円、楕円、直線、円弧、擬似楕円、スパイラル、螺旋状）、振動方式（自由振動、強制振動）、駆動方法（偏心軸、不平衡重錘、電磁石、インパクト）、網面の傾斜（水平式、傾斜式）、設置方法（床置式、吊り下げ式）等によって細分類されている。中でも、金属篩網がエキセントリック傾斜、ラジアル傾斜（中央から周辺に材料を分散させるふるい網の傾斜）、またはタンジェンシャル傾斜（網上の排出スピードをコントロールするふるい網の傾斜）からなる３次元運動軌跡を描くものであることが好ましい。
【０１４７】
特に、本発明の効果の面から、揺動式（タンブラシフタ、Ｔｕｍｂｌｅｒ−Ｓｃｒｅｅｎｉｎｇ  ｍａｃｈｉｎｅｓ）のように、ラジアル傾斜やタンジェンシャル傾斜の組み合わせにより、ふるい網面を螺旋状に動かす分級装置が好ましい。
【０１４８】
（分級振動）
本発明による分級方法に適した篩分け装置は、何ら制限されることはないが、好ましくは、平面分級方法を使用するものが好ましく、特に好ましくはタンブル形篩分け装置である。この篩分け装置は、分級をサポートするために典型的には振動させる。振動は、好ましくは、分級すべき製品が篩い上にスパイラル状（螺旋状）に導かれる程度におこなう。これらの強制的なバイブレーションは、典型的には０．７〜４０ｍｍ、好ましくは１．５〜２５ｍｍの振れ幅で、かつ６０〜６０００ｒｐｍ、好ましくは１００〜６００ｒｐｍの振動数を有する。
【０１４９】
（ガイド）
本発明では分級装置の篩が吸水性樹脂粉末のガイドを有することも好ましい。かかるガイドの設置でより効率的な分級が可能となる。かかるガイド装置は吸水性樹脂粉末を篩中心部に誘導するなどの働きをしており、その長さは直径の５〜４０％程度に決定される。
【０１５０】
（材質および表面粗さ）
篩装置の材質は特に制限されず、樹脂製、金属製など適宜選択される。ただし、特開平１１−１５６２９９号に例示の樹脂コートされた篩に比べて、好ましくは、吸水性樹脂との接触面を含めて金属性篩であり、特に好ましくはステンレス製篩である。この場合、より本発明の効果を発揮する。ステンレス鋼が鏡面仕上げされることにより、物性が更に高まる。ステンレス鋼としては、ＳＵＳ３０４、ＳＵＳ３１６、ＳＵＳ３１６Ｌ等が挙げられる。マゲネステンも好適に使用される。
【０１５１】
物性の向上や吸水性樹脂微粒子の篩装置内面への付着等の観点から、本発明において分級工程で用いられる篩装置（金属篩網）内面は、ＪＩＳ  Ｂ  ０６０１−２００１で規定される表面粗さ（Ｒｚ）が８００ｎｍ以下に制御されることが好ましい。すなわち、好ましくは、金属篩網の材質がＳＵＳ３０４もしくはＳＵＳ３１６であり、かつ、金属篩網内面の表面粗さ（Ｒｚ）が８００ｎｍ以下である。表面粗さ（Ｒｚ）は好ましくは１５０ｎｍ以下、さらに好ましくは１００ｎｍ以下、特に好ましくは５０ｎｍ以下に平滑化される。なお、表面粗さ（Ｒｚ）は、表面凹凸の最大高さ（μｍ）の最大値を意味する。表面粗さ（Ｒｚ）の下限は０ｎｍであるが、１０ｎｍ程度でも大きな差はなく、１０ｎｍ、さらには２０ｎｍ程度でも十分である。その他の表面粗さ（Ｒａ）もＪＩＳ  Ｂ  ０６０１−２００１で規定される。Ｒａは、好ましくは１００ｎｍ以下、より好ましくは５０ｎｍ以下、特に好ましくは５ｎｍ以下である。表面粗さ（Ｒａ）の下限は、０ｎｍであるが、１ｎｍ程度でも大きな差はない。このような表面粗さは、触針式表面粗さ測定器によりＪＩＳ  Ｂ  ０６５１−２００１に準拠して測定することができる。また、このような表面粗さは、光波干渉式表面粗さ測定器により、ＪＩＳ  Ｂ  ０６５２−２００２に準拠して測定することができる。  
【０１５２】
（ｆ）分級条件
本発明は、上記（ｉ）〜（ｖ）の少なくとも１種以上の分級工程（好ましくは、篩分級工程）において、好ましくはさらに下記条件、特に篩は所定温度に加熱ないし保温されてなる。また、分級条件は減圧であり、気流が通気されてなる。
【０１５３】
（加熱温度）
本発明は除電に加えて、好ましくは、分級装置を加熱した状態および／または保温した状態で用いる。また、好ましくは、吸水性樹脂も所定温度に加熱された状態で用いる。
【０１５４】
本発明における加熱とは、積極的に熱を与えることを指す。したがって、加熱した状態には、初期状態において分級装置に熱を与えて一定温度まで昇温し、その後は熱を与えない場合や、初期状態だけでなく恒常的に分級装置に熱を与える場合等が含まれる。一方、保温とは、熱は与えないで熱を逃しにくくすること、すなわち温度を下がりにくくすることを指す。
【０１５５】
分級装置を加熱した状態および／または保温した状態とするには、分級装置の置かれている雰囲気温度を上げる等すればよい。好ましい分級装置は加熱手段および／または保温手段を備える乾式分級装置である。
【０１５６】
かかる分級装置（使用する篩の温度）は４０℃以上、さらには４０〜８０℃の温度範囲で用いるのが好ましい。より好ましくは４５〜６０℃の温度範囲である。温度が４０℃以上であれば、物性の低下が防止され、一方、１００℃さらには８０℃未満の温度であれば、高温にすることによる経済的不利益を防止でき、分級効率への悪影響を防止できる。
【０１５７】
分級装置は吸水性樹脂粉末の温度に対し２０℃よりも低くない温度で用いることが好ましい。より好ましくは１０℃よりも低くない温度である。
【０１５８】
また、吸水性樹脂粉末を取り扱う際に、分級工程に導入される吸水性樹脂粉末を室温以上の温度、好ましくは４０℃以上とする。例えば４０〜１００℃、より好ましくは５０〜８０℃に加温することが好ましく、かかる温度の吸水性樹脂を得るには適宜加熱したり、乾燥工程や表面架橋工程の加熱後の吸水性樹脂を保温したりするなどして利用してもよい。
【０１５９】
（減圧）
表面架橋後の物性を向上させるため、分級工程は減圧状態で行うことが好ましい。「減圧状態」とは、大気圧よりも気圧が低い状態を意味し、大気圧との圧力差を正（プラス）の値として表現する。例えば、大気圧が標準大気圧（１０１．３ｋＰａ）の場合、「減圧度が１０ｋＰａ」とは、気圧が９１．３ｋＰａであることを意味する。
【０１６０】
本発明においては分級効率の観点から、減圧度の下限は０ｋＰａを超えることが好ましく、０．０１ｋＰａ以上がより好ましく、０．０５ｋＰａ以上がさらに好ましい。また、系内での粉の吊り上りの抑制および排気装置に対するコスト抑制の観点から、減圧度の上限は１０ｋＰａ以下が好ましく、８ｋＰａ以下がより好ましく、５ｋＰａ以下がさらに好ましく、２ｋＰａ以下が特に好ましい。減圧度の好ましい数値範囲は、上記下限値と上記上限値との間で任意に選択できる。
【０１６１】
（気流）
分級工程では、気流が通過することが好ましく、好ましくは吸水性樹脂粉末上に、気流（ガス流）、特に好ましくは空気を通過させる。好ましくは、篩網（金属篩網）の上下に向流の気流（ガス流）が通気される。このガス量は、篩い面積１ｍ２当たり、典型的には０．１〜１０［ｍ３／ｈｒ］、好ましくは０．５〜５［ｍ３／ｈｒ］、特に好ましくは１〜３［ｍ３／ｈｒ］であり、その際、ガス体積は、標準的な条件下（例えば、２５℃および１ｂａｒの条件下）で測定する。特に好ましくは、ガス流を、篩分け装置に装入する前に、典型的には４０℃以上、好ましくは５０℃以上、より好ましくは６０℃以上、さらに好ましくは６５℃以上、特に好ましくは７０℃以上に加熱する。ガス流の温度は、通常は１２０℃以下、好ましくは１１０℃以下、より好ましくは１００℃以下、さらに好ましくは９０℃以下、特に好ましくは８０℃以下である。
【０１６２】
気流（ガス流）の露点は好ましくは１５℃以下、より好ましくは１０℃以下である。露点の下限値は特に制限されないが、コストパフォーマンスを考え、好ましくは−１０℃以上、より好ましくは−５℃程度である。
【０１６３】
（雰囲気露点）
分級工程を行う雰囲気（空気）露点は好ましくは１５℃以下、より好ましくは１０℃以下、さらに好ましくは５℃以下、特に好ましくは０℃以下である。露点の下限値は特に制限されないが、コストパフォーマンスを考え、好ましくは−１０℃以上、より好ましくは−５℃以上である。さらに、気体の温度は好ましくは１０〜４０℃であり、より好ましくは１５〜３５℃である。
【０１６４】
露点を制御する方法としては、気体、好ましくは空気を適宜乾燥すればよく、メンブレンドライヤーを使用する方法、冷却吸着式ドライヤーを使用する方法、ダイヤフラムドライヤーを使用する方法、これらを併用する方法が挙げられる。吸着式ドライヤーを使用する場合、加熱再生式でもよく、非加熱再生式でもよく、非再生式でもよい。
【０１６５】
（装置の数）
本発明の製造方法では、吸水性樹脂の物性向上および安定化の観点から、上記重合工程が連続ベルト重合または連続ニーダー重合で行われ、かつ、該重合工程一系列に対して、複数の分級工程が並列で行われることが好ましい。
【０１６６】
ここで、本発明における「一系列」とは、原料（単量体）から含水ゲル状架橋重合体、吸水性樹脂粉末、吸水性樹脂へと、最終製品が得られるまでに、工程を経るごとに進んでいく一つの系を意味する。その系が二つに分岐する場合を「二系列」という。したがって、「二系列以上」とは、同一工程内において、二基以上の装置が並列に配置され、それらが同時にあるいは交互に、稼動させる形態を指す。また、分級工程のみに限らず、乾燥工程以降の粉砕工程や表面架橋工程等も二系列とすることが好ましい。すなわち、上記重合工程一系列に対して、分級工程が二系列であることが好ましく、粉砕工程、表面架橋工程等すべてが二系列以上であることが最も好ましい。
【０１６７】
（２−６）表面架橋工程
本工程は、上記粉砕工程、分級工程で得られた吸水性樹脂粉末の表面近傍を、吸水性能向上のために、表面架橋剤を用いて架橋（表面架橋反応）する工程であり、該表面架橋によって、着色が少なく、より白色度の高い吸水性樹脂が得られる。
【０１６８】
本発明で用いることができる表面架橋剤としては、特に限定されないが、種々の有機または無機表面架橋剤（イオン結合性表面架橋剤）を挙げることができる。中でも有機表面架橋剤が好ましく、有機表面架橋剤とイオン結合性表面架橋剤（イオン架橋剤）との併用がより好ましい。
【０１６９】
具体的には、有機表面架橋剤としては、多価アルコール化合物、エポキシ化合物、多価アミン化合物またはそのハロエポキシ化合物との縮合物、オキサゾリン化合物、（モノ、ジ、またはポリ）オキサゾリジノン化合物、アルキレンカーボネート化合物であり、特に高温での反応が必要な、多価アルコール化合物、アルキレンカーボネート化合物、オキサゾリジノン化合物からなる脱水エステル反応性架橋剤が使用できる。さらにより具体的には、米国特許第６２２８９３０号、同第６０７１９７６号、同第６２５４９９０号等に例示されている化合物を挙げることが出来る。例えば、モノ，ジ，トリ，テトラまたはプロピレングリコール、１，３−プロパンジオール、グリセリン、１，４−ブタンジオール、１，３−ブタンジオール、１，５−ペンタンジオール、１，６−ヘキサンジオール、ソルビトール等多価アルコール化合物；エチレングリコールジグリシジルエーテルやグリシドール等のエポキシ化合物；エチレンカボネート等のアルキレンカーボネート化合物；オキセタン化合物；２−イミダゾリジノンのような環状尿素化合物等が挙げられる。上記有機表面架橋剤の使用量は、吸水性樹脂粉末１００重量部に対して、好ましくは０．００１〜１０重量部、より好ましくは０．０１〜５重量部の範囲内で適宜決定される。
【０１７０】
また、吸水性樹脂と表面架橋剤との混合の際、溶媒として水を用いることが好ましい。上記水の使用量は、吸水性樹脂粉末１００重量部に対して、好ましくは０．５〜２０重量部、より好ましくは０．５〜１０重量部の範囲内で適宜決定される。さらに、上記水以外に、必要に応じて、親水性有機溶媒を併用してもよく、その使用量は、吸水性樹脂粉末１００重量部に対して、好ましくは０〜１０重量部、より好ましくは０〜５重量部の範囲内で適宜決定される。
【０１７１】
さらに、表面架橋剤溶液の混合に際し、水不溶性の微粒子粉体（水不溶性粒子）や界面活性剤を本発明の効果を妨げない程度に共存させてもよい。該微粒子粉体や界面活性剤の種類や使用量等については、米国特許第７４７３７３９号等に例示されているが、該使用量としては、吸水性樹脂粉末１００重量部に対して、好ましくは０〜１０重量部、より好ましくは０〜５重量部、さらに好ましくは０〜１重量部の範囲内で適宜決定される。
【０１７２】
本工程において、吸水性樹脂粉末と表面架橋剤とを混合した後、好ましくは加熱処理され、その後必要により冷却処理される。上記加熱処理時の加熱温度は、７０〜３００℃が好ましく、１２０〜２５０℃がより好ましく、１５０〜２５０℃がさらに好ましい。上記処理温度が７０℃未満の場合、加熱処理時間が延び生産性の低下を招来する上に、均一な表面架橋層を形成することができないため好ましくない。また、上記処理温度が３００℃を超える場合、吸水性樹脂粉末が劣化するため好ましくない。また、上記加熱処理時の加熱時間は、１分〜２時間の範囲が好ましい。上記加熱処理は、通常の乾燥機または加熱炉で行うことができる。なお、欧州特許第０３４９２４０号、同第０６０５１５０号、同第０４５０９２３号、同第０８１２８７３号、同第０４５０９２４号、同第０６６８０８０号、日本国特開平７−２４２７０９号、同平７−２２４３０４号、米国特許第５４０９７７１号、同第５５９７８７３号、同第５３８５９８３号、同第５６１０２２０号、同第５６３３３１６号、同第５６７４６３３号、同第５４６２９７２号、国際公開第９９／４２４９４号、同第９９／４３７２０号、同第９９／４２４９６号等に開示された表面架橋方法についても、本発明に好ましく適用することができる。
【０１７３】
（無機表面架橋剤）
本発明においては、通液性等の物性向上を目的に、上記有機表面架橋剤以外に無機表面架橋剤（イオン結合性表面架橋剤）を使用することができる。使用される無機表面架橋剤としては、特に限定されないが、２価以上、好ましくは３価または４価の多価金属塩（有機塩または無機塩）若しくは水酸化物を例示することができる。具体的には、多価金属としてはアルミニウム、ジルコニウム等が挙げられ、乳酸アルミニウム、硫酸アルミニウムが好ましく使用される。多価金属塩はハンドリング性及び吸水性樹脂粉末との混合性の観点から、溶液状態で使用されることが好ましく、より好ましくは、水溶液の形態である。無機表面架橋剤の添加量は、吸水性樹脂の種類や粒度によってその最適量は異なるが、通常、吸水性樹脂粉末の固形分１００重量部に対して、０を超えて１０重量部以下、好ましくは０．００１〜５重量部、さらに好ましくは０．００２〜３重量部の範囲である。
【０１７４】
これらの無機表面架橋剤は、有機表面架橋剤と同時または別途に使用される。好ましくは、吸水性能（特に高い通液性）の観点から、有機表面架橋剤による表面架橋後（例えば、冷却処理時）に吸水性樹脂粉末に無機表面架橋剤を添加することが好ましい。
【０１７５】
なお、多価金属による表面架橋については、同第２００８／０９８４３号、米国特許第７１５７１４１号、同第６６０５６７３号、同第６６２０８８９号、米国特許出願公開第２００５／０２８８１８２号、同第２００５／００７０６７１号、同第２００７／０１０６０１３号、同第２００６／００７３９６９号等に示されている。
【０１７６】
（冷却処理）
冷却処理は表面架橋反応の停止や制御などを目的として、表面架橋工程で加熱され表面近傍が架橋されて得られる吸水性樹脂粉末が、続く工程（例えば、分級工程（整粒工程））に投入される前に、必要により行われる。この冷却処理で用いられる冷却装置としては、特に制限はないが、例えば、パドルドライヤーや、内壁その他の伝熱面の内部に冷却水が通水されている２軸撹拌乾燥機や、溝型攪拌式乾燥機等を用いることができる。冷却処理後の吸水性樹脂粉末の温度が加熱温度未満、即ち２５℃以上８０℃未満とされ、好ましくは３０℃以上６０℃以下とされうる。ただし、冷却処理後に分級工程（清流工程）を行う場合、（ｆ）分級条件において上述した条件を満たすように吸水性樹脂粉末の冷却処理を行うことが好ましい。
【０１７７】
なお、上記表面架橋工程において、吸水性樹脂粉末の表面架橋が室温で実施される場合がある。この場合、表面架橋により得られる吸水性樹脂粉末は加熱されないので、この冷却処理は実施されなくてもよい。
【０１７８】
さらに、通液性等の物性向上を目的に、上記有機表面架橋剤および無機表面架橋剤以外にポリアミンポリマーを同時にまたは別途に使用してもよい。該ポリアミンポリマーは、重量平均分子量が５０００〜１００万程度を有するものが特に好ましく、例えば、米国特許第７０９８２８４号、国際公開第２００６／０８２１８８号、同第２００６／０８２１８９号、同第２００６／０８２１９７号、同第２００６／１１１４０２号、同第２００６／１１１４０３号、同第２００６／１１１４０４号等に例示されている。
【０１７９】
上記有機表面架橋剤、無機表面架橋剤、添加剤により表面処理されることにより、得られる吸水性樹脂はその表面に、水不溶性粒子、ポリアミンポリマーまたは多価金属の少なくとも１種を有してなることが好ましい。かような形態は吸水性樹脂の物性（特に通液性）が優れる。
【０１８０】
（２−７）微粉リサイクル工程（微粉回収工程、造粒工程）
本発明における微粉リサイクル工程とは、乾燥および必要により粉砕・分級で得られた微粉（特に１５０μｍ未満を主成分、特に７０重量％以上含む微粉）を分離後、そのまま、あるいは水和して、重合工程や乾燥工程にリサイクルする工程であり、例えば、米国特許出願公開第２００６／２４７３５１号、米国特許第６２２８９３０号等に記載の方法が適用できる。本発明では、分級工程後に微粉リサイクル工程をさらに含むことが好ましい。
【０１８１】
リサイクルした微粉を含むことで、粒度が制御できるとともに、吸水性樹脂粉末の添加によって本発明で必須の高固形分が容易に達成され、さらに微粉の添加で乾燥ベルトからの乾燥後の吸水性樹脂の剥離が容易になるので好ましい。
【０１８２】
（２−８）除鉄工程
本発明では、上記除電ブラシを使用する場合など、金属線が混入する場合あり、分級工程後に、好ましくは除鉄工程、より好ましくは磁石を用いた除鉄工程を含む。除鉄工程を行うことにより、吸水性樹脂粉末中に存在する金属成分を除去することができる。除鉄には永久磁石を用いればよく、連続的に流れる吸水性樹脂粉末を磁石間に通過させて、篩やブラシなどに由来する金属を除去すればよい。
【０１８３】
（２−９）輸送工程
分級工程の前後、特に好ましくは分級工程と表面架橋工程との間における吸水性樹脂の輸送方法は、各種使用できるが、好ましくは空気輸送が使用される。該空気輸送は、吸水性樹脂の優れた物性が、安定的に保持されるという観点から、乾燥空気を用いるのが好ましい。該乾燥空気の露点の上限は、通常２０℃以下であり、好ましくは−５℃以下であり、より好ましくは−１０℃以下であり、さらに好ましくは−１２℃以下であり、特に好ましくは−１５℃以下である。また、露点の下限は、通常−１００℃以上であり、好ましくは−７０℃以上であり、−５０℃程度で十分である。さらに、該乾燥気体の温度は、１０〜４０℃が好ましく、１５〜３５℃がより好ましい。上記空気輸送配管の内面の表面粗さ（Ｒｚ）は、上記篩装置の内面の表面粗さ（Ｒｚ）と同様の範囲を有する。
【０１８４】
乾燥気体（空気）以外に、加熱気体（空気）を用いてもよい。この場合、加熱方法としは、特に制限されないが、気体（空気）が熱源を用いて直接加熱されても良いし、上記輸送配管や装置が加熱されることにより、通される気体（空気）が間接的に加熱されても良い。この加熱気体（空気）の温度の下限は、２０℃以上が好ましく、３０℃以上がより好ましい。また、加熱気体（空気）の温度の上限は、７０℃未満が好ましく、５０℃未満がより好ましい。
【０１８５】
露点を制御する方法としては、気体（好ましくは空気）を適宜乾燥すればよい。具体的には、メンブレンドライヤーを使用する方法、冷却吸着式ドライヤーを使用する方法、ダイヤフラムドライヤーを使用する方法やそれらを併用する方法が挙げられる。吸着式ドライヤーを使用する場合、加熱再生式でもよく、非加熱再生式でもよい。
【０１８６】
（２−１０）その他の工程
上記各連続工程以外に、必要により、上記微粉のリサイクル工程、造粒工程、微粉除去工程、除鉄工程等を設けてもよい。さらに、経時色安定性効果やゲル劣化防止等のために、上記各工程の一部または全部に上記添加剤を、必要により使用してもよい。さらに、本発明の製造方法においては、好ましくは微粉リサイクル工程を含む。また、好ましくは、輸送工程、貯蔵工程、梱包工程、その他の添加剤（微粒子、消臭剤、抗菌剤等）の添加工程等の１種または２種以上の工程をさらに含む。
【０１８７】
〔３〕吸水性樹脂の物性
本発明の吸水性樹脂は、ポリアクリル酸（塩）系吸水性樹脂を主成分とし、衛生用品、特に紙オムツへの使用を目的とする場合、上述した重合方法や表面架橋方法等によって得られる。さらに表面架橋工程後に得られる吸水性樹脂は、下記（３−１）〜（３−７）に挙げられた各物性のうち、少なくとも１以上の物性を制御することが好ましく、さらにはＡＡＰを含めた２以上、特に３以上の物性を制御することが好ましい。本発明において、「表面架橋工程後の吸水性樹脂」とは、最終製品としての吸水性樹脂を意味する。このため、表面架橋工程後に分級工程を行う場合には、分級工程後の最終生成物としての吸水性樹脂を意味する。吸水性樹脂が下記の各物性を満たす場合には、吸水性樹脂濃度が４０重量％以上の高濃度オムツにおいても十分な性能を発揮することができる。
【０１８８】
（３−１）ＣＲＣ（無加圧下吸水倍率）
本発明で得られる吸水性樹脂のＣＲＣ（無加圧下吸水倍率）は、１０［ｇ／ｇ］以上が好ましく、２０［ｇ／ｇ］以上がより好ましく、２５［ｇ／ｇ］以上がさらに好ましく、２７［ｇ／ｇ］以上が特に好ましい。ＣＲＣの上限値は、特に限定されないが、５０［ｇ／ｇ］以下が好ましく、４５［ｇ／ｇ］以下がより好ましく、４０［ｇ／ｇ］以下がさらに好ましい。上記ＣＲＣが１０［ｇ／ｇ］未満の場合、吸水性樹脂の吸水量が低く、紙オムツ等、衛生用品中の吸収体への使用に適さないおそれがある。また、上記ＣＲＣが５０［ｇ／ｇ］を超える場合、かような吸水性樹脂を吸収体に使用すると、液の取り込み速度に優れる衛生用品を得ることができないおそれがあるため、好ましくない。なお、ＣＲＣは、上述した内部架橋剤や表面架橋剤等で適宜制御することができる。
【０１８９】
（３−２）ＡＡＰ（加圧下吸水倍率）
本発明で得られる吸水性樹脂のＡＡＰ（加圧下吸水倍率）は、紙オムツでのモレを防止するため、上記乾燥を達成手段として、４．８３ｋＰａ（０．７ｐｓｉ）の加圧下におけるＡＡＰとして、２０［ｇ／ｇ］以上が好ましく、２２［ｇ／ｇ］以上がより好ましく、２４［ｇ／ｇ］以上がさらに好ましい。ＡＡＰの上限値は、特に限定されないが、他の物性とのバランスから４０［ｇ／ｇ］以下が好ましい。上記ＡＡＰが２０［ｇ／ｇ］未満の場合、かような吸水性樹脂を吸収体に使用すると、吸収体に圧力が加わった際の液の戻り（通常、「リウェット（Ｒｅ−Ｗｅｔ）」とも称される）が少ない衛生用品を得ることができないおそれがあるため、好ましくない。なお、ＡＡＰは、上述した表面架橋剤や粒度等で適宜制御することができる。
【０１９０】
（３−３）ＳＦＣ（生理食塩水流れ誘導性）
本発明で得られる吸水性樹脂のＳＦＣ（生理食塩水流れ誘導性）は、紙オムツでのモレを防止するため、上記乾燥を達成手段として、加圧下での液の通液特性であるＳＦＣとして、１［×１０−７・ｃｍ３・ｓ・ｇ−１］以上が好ましく、１０［×１０−７・ｃｍ３・ｓ・ｇ−１］以上がより好ましく、３０［×１０−７・ｃｍ３・ｓ・ｇ−１］以上がさらに好ましく、７０［×１０−７・ｃｍ３・ｓ・ｇ−１］以上が特に好ましく、１１０［×１０−７・ｃｍ３・ｓ・ｇ−１］以上が最も好ましい。ＳＦＣの上限値は、特に限定されないが、他の物性とのバランスから３０００［×１０−７・ｃｍ３・ｓ・ｇ−１］以下が好ましく、２０００［×１０−７・ｃｍ３・ｓ・ｇ−１］以下がより好ましい。上記ＳＦＣが３０００［×１０−７・ｃｍ３・ｓ・ｇ−１］を超える場合、かような吸水性樹脂を吸水体に使用すると、吸水体で液漏れが発生するおそれがあるため、好ましくない。なお、ＳＦＣは、上述した乾燥方法等で適宜制御することができる。
【０１９１】
（３−４）Ｅｘｔ（水可溶分）
本発明で得られる吸水性樹脂のＥｘｔ（水可溶分）は、３５重量％以下が好ましく、２５重量％以下がより好ましく、１５重量％以下がさらに好ましく、１０重量％以下が特に好ましい。上記Ｅｘｔが３５重量％を超える場合、得られる吸水性樹脂のゲル強度が弱く、液透過性に劣ったものとなるおそれがある。また、かような吸水性樹脂を吸水体に使用すると、吸水体に圧力が加わった際の液の戻り（リウェット）が少ない吸水性樹脂を得ることができないおそれがあるため、好ましくない。なお、Ｅｘｔは、上述した内部架橋剤等で適宜制御することができる。
【０１９２】
（３−５）Ｒｅｓｉｄｕａｌ  Ｍｏｎｏｍｅｒｓ（残存モノマー）
本発明で得られる吸水性樹脂のＲｅｓｉｄｕａｌ  Ｍｏｎｏｍｅｒｓ（残存モノマー）は、安全性の観点から、好ましくは０〜５００ｐｐｍ、より好ましくは０〜４００ｐｐｍ、さらに好ましくは０〜３００ｐｐｍ、特に好ましくは０〜２００ｐｐｍに制御される。なお、Ｒｅｓｉｄｕａｌ  Ｍｏｎｏｍｅｒｓは、上述した重合方法等で適宜制御することができる。
【０１９３】
（３−６）初期色調
本発明で得られる吸水性樹脂は、初期色調に優れている。すなわち、本発明で得られる、製造直後の吸水性樹脂の色調（初期色調）が、以下の数値を示す。なお、初期色調は、製造直後の色調をいうが、一般的には工場出荷前に測定される色調とされる。また、例えば、３０℃以下、相対湿度５０％ＲＨの雰囲気下での保存であれば製造後１年以内に測定される値である。具体的には、ハンターＬａｂ表色系において、Ｌ値（Ｌｉｇｈｔｎｅｓｓ）が好ましくは８５以上、より好ましくは８７以上、さらに好ましくは８９以上である。また、ｂ値は−５〜１０が好ましく、−５〜９がより好ましく、−４〜８がさらに好ましく、−１〜７が特に好ましい。さらに、ａ値は−２〜２であり、少なくとも−１〜１、好ましくは−０．５〜１、特に好ましくは０〜１である。また、別の色度として、ＹＩ（Ｙｅｌｌｏｗ  Ｉｎｄｅｘ）値は、１０以下が好ましく、８以下がより好ましく、６以下が特に好ましい。さらに、別の色度として、ＷＢ（Ｗｈｉｔｅ  Ｂａｌａｎｃｅ）値は、７０以上が好ましく、７５以上がより好ましく、７７以上が特に好ましい。さらに、本発明で得られる吸水性樹脂は経時着色にも優れ、高温多湿下で行う促進試験においても十分な白色度を示す。なお、国際公開第２００９／００５１１４号パンフレットに開示する測定方法により、本発明の吸水性樹脂の初期色調および経時着色を測定することができる。
【０１９４】
（３−７）含水率
本発明で得られる吸水性樹脂の含水率は粉体特性（帯電防止、耐衝撃安定性、輸送時の物性低下）の観点から、好ましくは０〜１５重量％、より好ましくは０〜１０重量％、さらに好ましくは０〜３重量％である。なお、含水率の下限値としては、０．１重量％以上が好ましく、０．５重量％以上がより好ましく、１重量％以上がさらに好ましく、１．４重量％以上が特に好ましい。当該含水率の調整は、表面架橋工程時の熱処理条件や必要により水の添加量を適宜調整すればよい。
【０１９５】
なお、吸水性樹脂中の水分は分級時の阻害要因ではあるが、本発明では含水率０．１重量％未満の絶対乾燥状態よりも、上記所定の含水率を有する吸水性樹脂の方が、分級工程でより効果を発揮できる。従って、本発明は上述した含水率の吸水性樹脂の分級工程を含む、吸水性樹脂の製造方法に好ましく適用することができる。
【０１９６】
〔４〕吸水性樹脂の用途
本発明にかかる製造方法により得られる吸水性樹脂の用途は、特に限定されず、紙オムツ、生理用ナプキン、失禁パット等の衛生用品、農園芸用保水剤、廃液固化剤や、工業用止水材等、吸収性物品に使用することができる。
【０１９７】
〔実施例〕
以下、実施例および比較例に従って本発明を説明するが、本発明はこれらに限定され解釈されるものではない。また、便宜上、「リットル」を「Ｌ」、「重量％」を「ｗｔ％」と記すことがある。なお、本発明で得られる吸水性樹脂の、特許請求の範囲や実施例に記載した諸物性は、特に記載のない限り、室温（２０〜２５℃）、湿度５０ＲＨ％の条件下で、ＥＤＡＮＡ法および以下の測定例に従って求めた。
【０１９８】
１．樹脂固形分（固形分）
底面の直径が約５０ｍｍのアルミカップに、吸水性樹脂１．００ｇを量り取り、試料（吸水性樹脂およびアルミカップ）の総重量Ｗ１［ｇ］を正確に秤量した。
【０１９９】
次に、雰囲気温度１８０℃のオーブン中に上記試料を静置し、吸水性樹脂を乾燥させた。３時間経過後オーブンから該試料をアルミカップごと取り出し、デシケーター中で室温まで冷却した。その後、乾燥後の試料（吸水性樹脂およびアルミカップ）の総重量Ｗ２［ｇ］を秤量し、次式にしたがって固形分（単位；［重量％］）を算出した。
【０２００】
【数１】
2011115216.tif 000003
【０２０１】
なお、粒子状含水ゲル状架橋重合体（粒子状含水ゲル）の樹脂固形分を測定する際には、粒子状含水ゲルの採取量を２〜４ｇ、乾燥時間を２４時間に変更して行った。
【０２０２】
２．ＳＦＣ（生理食塩水流れ誘導性）
本発明で得られる吸水性樹脂のＳＦＣ（生理食塩水流れ誘導性）は、米国特許第５６６９８９４号明細書の記載に従って測定した。
【０２０３】
３．その他の物性
本発明で得られる吸水性樹脂のＣＲＣ（無加圧下吸水倍率）、粒度分布（上記「ＰＳＤ」の項参照：ＥＲＴ４２０．２−０２に記載の方法）、ｐＨ可溶分（水可溶分;上記「Ｅｘｔ」の項参照：ＥＲＴ４７０．２−０２に記載の方法）、残存アクリル酸量（上記「Ｒｅｓｉｄｕａｌ  Ｍｏｎｏｍｅｒｓ」の項参照：ＥＲＴ４１０．２−０２に記載の方法）等の物性については、上述したＥＤＡＮＡのＥＲＴ、または米国特許出願公開第２００６／２０４７５５号明細書に準じて測定した。
【０２０４】
［比較例１］
特許文献３０（国際公開第２０１０／０３２６９４号パンフレット）の実施例１に準じて以下の運転を行った。
【０２０５】
すなわち、図１（ただし、分級工程３は行わず、分級工程２と包装工程（製品）とが連結されている）に示されるように、重合工程（ベルト上での静置重合）、ゲル細粒化（解砕）工程、乾燥工程、粉砕工程、分級工程（分級工程１）、表面架橋工程（表面架橋剤の混合工程、加熱工程、冷却工程）、整粒工程（分級工程２）、および各工程間を連結する輸送工程からなる吸水性樹脂の連続製造装置（生産能力１５００［ｋｇ／ｈｒ］）を用いて連続製造した。なお、上記分級工程１、表面架橋工程、分級工程２との間は、空気輸送（露点１０℃の乾燥空気、または、６０℃の加熱空気）で連結されていた。
【０２０６】
具体的には、内部架橋剤としてポリエチレングリコールジアクリレート（平均ｎ数（平均重合度）９）を０．０６モル％（対単量体）含む７５モル％が中和されたアクリル酸部分ナトリウム塩水溶液（単量体濃度３７重量％）を、比較単量体水溶液（１）として、得られた比較単量体水溶液（１）を定量ポンプで連続フィードを行い、輸送管の途中で窒素ガスを連続的に吹き込み、酸素濃度を０．５［ｍｇ／Ｌ］以下にした。
【０２０７】
次に、比較単量体水溶液（１）に、さらに過硫酸ナトリウム／Ｌ−アスコルビン酸をそれぞれ０．１４ｇ／０．００５ｇ（単量体１ｍｏｌに対して）を別々にラインミキシングで連続混合して、両端に堰を有する平面スチールベルトに厚み約３０ｍｍで供給して、９５℃で連続的に３０分間静置水溶液重合（連続ベルト重合）を行った（重合工程）。
【０２０８】
上記重合工程で得られた比較含水ゲル状架橋重合体（１）（固形分濃度：４５重量％）を６０℃の雰囲気下で孔径７ｍｍのミートチョッパーで約１ｍｍに細分化し（ゲル細粒化（解砕）工程）、次いで、連続通気バンド乾燥機（熱風の露点：３０℃）の移動する多孔板上に厚みが５０ｍｍとなるように広げて載せ、１８５℃で３０分間乾燥した後、外気にさらして冷却を行い、比較乾燥重合体（１）（固形分：９６重量％、温度：６０℃）を得た（乾燥工程）。
【０２０９】
得られた比較乾燥重合体（１）全量を３段ロールミル（ロールギャップが上から１．０ｍｍ／０．７０ｍｍ／０．５０ｍｍ）に連続供給することで粉砕した後（粉砕工程）、目開き１０００μｍ、８５０μｍおよび１５０μｍの金属篩網（材質：ＳＵＳ３０４製、篩内面の表面粗さＲｚ：５０ｎｍ、表面粗さＲａ：４．８ｎｍ、張り張力５０［Ｎ／ｃｍ］、篩網の面積２［ｍ２／枚］）を有する篩口径１６００ｍｍからなる揺動式円形篩い分け装置（振動数：２３０ｒｐｍ、ラジアル傾斜（勾配）：１１ｍｍ、タンジェンシャル傾斜（勾配）：１１ｍｍ、偏心量：３５ｍｍ、装置の温度：６０℃、装置内の雰囲気露点：１３℃）で分級し、８５０μｍおよび１５０μｍの金属篩網間の粒分を採取して、粒径８５０〜１５０μｍが約９８重量％の比較吸水性樹脂粉末（１）（ＣＲＣ：３６［ｇ／ｇ］、固形分：９６重量％、重量平均粒子径（Ｄ５０）：４５０μｍ、σζ：０．３５）を得た。なお、当該篩い分け装置に供給される粉砕工程後の吸水性樹脂粉末の温度は６０℃に保温されていた。また、この篩い分け装置が据え付けられている架台は、接地抵抗値が５Ωの接地（除電）がなされていた。さらに、バグフィルターが設置された排気装置によって、該篩い分け装置内の減圧度が０．１１ｋＰａとされ、露点１０℃、温度６０℃の空気を２［ｍ３／ｈｒ］で該篩分け装置内を通気させた（分級工程１）。
【０２１０】
上記で得られた比較吸水性樹脂粉末（１）を、１５００［ｋｇ／ｈｒ］で高速連続混合機（タービュライザー、１０００ｒｐｍ）に定量連続供給して、吸水性樹脂粉末１００重量部に対して、１，４−ブタンジオール０．３重量部、プロピレングリコール０．５重量部、純水２．７重量部の混合液からなる表面処理剤溶液をスプレーで噴霧し混合した。次いで、得られた混合物をパドルドライヤーにより連続的に１９８℃にて４０分間加熱処理した（表面架橋工程）。その後、同様のパドルドライヤーを用いて６０℃まで強制冷却した（冷却工程）。
【０２１１】
さらに、上記分級工程１で使用したものと同一の篩口径１６００ｍｍからなる揺動式円形篩い分け装置（装置の温度：６０℃／目開き８５０μｍの金属篩のみ使用、装置内の雰囲気露点：１２℃）で８５０μｍ通過物を分級し、目開き８５０μｍの篩網の上に残留する物は再度粉砕した後、上記８５０μｍ通過物と混合することで、全量が８５０μｍ通過物である整粒された比較吸水性樹脂（１）（含水率：１．５重量％、水可溶分：８．７重量％、重量平均粒子径（Ｄ５０）：４４５μｍ、σζ：０．３９）を得た（整粒工程（分級工程２））。なお、当該篩い分け装置に供給される粉砕工程後の吸水性樹脂粉末の温度は６０℃に保温されていた。また、この篩い分け装置が据え付けられている架台は、接地抵抗値が５Ωの接地（除電）がなされていた。さらに、バグフィルターが設置された排気装置によって、該篩い分け装置内の減圧度が０．１１ｋＰａとされ、露点１０℃、温度６０℃の空気を２［ｍ３／ｈｒ］で該篩分け装置内を通気させた。
【０２１２】
この比較吸水性樹脂（１）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．８［ｇ／ｇ］（ＣＲＣ）、２４．７［ｇ／ｇ］（ＡＡＰ）、３４［×１０−７・ｃｍ３・ｓ・ｇ−１］（ＳＦＣ）、それぞれの標準偏差は０．１９（ＣＲＣ）、０．２６（ＡＡＰ）、２．００（ＳＦＣ）であった。得られた比較吸水性樹脂（１）の性能の詳細を表１に記す。なお、比較吸水性樹脂（１）中の残存モノマー量は４１０ｐｐｍであった。
【０２１３】
［比較例２］
特許文献３０（国際公開第２０１０／０３２６９４号パンフレット）の比較例１に準じて以下の運転を行った。
【０２１４】
すなわち、上記比較例１の分級工程１（表面架橋前の分級）において、篩い分け装置を架台からフローティング状態（非接地状態）に変更し、篩い分け時に発生する静電気等を逃すことができない状態で操作した以外は、同様の操作を行い、粒径８５０〜１５０μｍが約９７重量％の比較吸水性樹脂粉末（２）（ＣＲＣ：３６［ｇ／ｇ］、固形分：９６重量％、重量平均粒子径（Ｄ５０）：４４０μｍ、σζ：０．３８）を得た。
【０２１５】
さらに得られた比較吸水性樹脂粉末（２）を、上記比較例１と同様の表面架橋工程、冷却工程、整粒工程（分級工程２）を行い、比較吸水性樹脂（２）（含水率：１．５重量％、水可溶分：８．８重量％、重量平均粒子径（Ｄ５０）：４３２μｍ、σζ：０．４０）を得た。
【０２１６】
この比較吸水性樹脂（２）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．９［ｇ／ｇ］（ＣＲＣ）、２４．２［ｇ／ｇ］（ＡＡＰ）、２９［×１０−７・ｃｍ３・ｓ・ｇ−１］（ＳＦＣ）、それぞれの標準偏差は０．３４（ＣＲＣ）、０．３５（ＡＡＰ）、３．１６（ＳＦＣ）であった。得られた比較吸水性樹脂（２）の性能の詳細を表１に記す。なお、比較吸水性樹脂（２）中の残存モノマー量は４２０ｐｐｍであった。
【０２１７】
［実施例１］
上記比較例１の整粒工程（分級工程２）において、金属篩（目開き８５０μｍ）の下部に、直径３０ｍｍの白色（乳白色）のタッピングボール（ウレタン樹脂製／金属篩網の面積に対するタッピングボールの断面積の割合：１６％）および孔径２０ｍｍのステンレス（材質：ＳＵＳ３０４）製パンチングメタル（開孔率４０％）を設置した以外は、比較例１と同様の操作を行い、吸水性樹脂（１）（含水率：１．５重量％、水可溶分：８．８重量％、重量平均粒子径（Ｄ５０）：４５０μｍ、σζ：０．３６）を得た。金属篩とパンチングメタルとの距離は５０ｍｍであった。また、分級工程２におけるタッピングボールの温度は約６０℃（熱風、篩面、吸水性樹脂からの加熱平衡温度）であった。
【０２１８】
得られた吸水性樹脂（１）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．８［ｇ／ｇ］（ＣＲＣ）、２４．９［ｇ／ｇ］（ＡＡＰ）、３６［×１０−７・ｃｍ３・ｓ・ｇ−１］（ＳＦＣ）、それぞれの標準偏差は０．１６（ＣＲＣ）、０．２４（ＡＡＰ）、１．９０（ＳＦＣ）であった。得られた吸水性樹脂（１）の性能の詳細を表１に記す。なお、吸水性樹脂（１）中の残存モノマー量は４１０ｐｐｍであった。
【０２１９】
タッピングボールの使用によって、ＡＡＰで０．２［ｇ／ｇ］、ＳＦＣで２［×１０−７・ｃｍ３・ｓ・ｇ−１］向上した。また、上記比較例１では、ＳＦＣが生産時間の経過とともに低下する傾向（生産量で前半１０ｔと後半１０ｔとの低下量が約３ポイント）が見られたが、実施例１ではその傾向（低下量が０〜１ポイント）は見られなかった。
【０２２０】
［実施例２］
上記比較例２の分級工程２において、金属篩（目開き８５０μｍ）の下部に、直径３０ｍｍの白色（乳白色）のタッピングボール（ウレタン樹脂製／金属篩網の面積に対するタッピングボールの断面積の割合：１６％）および孔径２０ｍｍのステンレス（材質：ＳＵＳ３０４）製パンチングメタル（開孔率４０％）を設置した以外は、比較例２と同様の操作を行い、吸水性樹脂（２）（含水率：１．５重量％、水可溶分：８．７重量％、重量平均粒子径（Ｄ５０）：４４１μｍ、σζ：０．３７）を得た。金属篩とパンチングメタルとの距離は５０ｍｍであった。また、分級工程２におけるタッピングボールの温度は約６０℃（熱風、篩面、吸水性樹脂からの加熱平衡温度）であった。
【０２２１】
得られた吸水性樹脂（２）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．９［ｇ／ｇ］（ＣＲＣ）、２４．５［ｇ／ｇ］（ＡＡＰ）、３２［×１０−７・ｃｍ３・ｓ・ｇ−１］（ＳＦＣ）、それぞれの標準偏差は０．３２（ＣＲＣ）、０．３３（ＡＡＰ）、３．０２（ＳＦＣ）であった。得られた吸水性樹脂（２）の性能の詳細を表１に記す。なお、吸水性樹脂（２）中の残存モノマー量は４２０ｐｐｍであった。
【０２２２】
タッピングボールの使用によって、ＡＡＰで０．３［ｇ／ｇ］、ＳＦＣで３［×１０−７・ｃｍ３・ｓ・ｇ−１］向上した。また、上記比較例２では、ＳＦＣが生産時間の経過とともに低下する傾向（生産量で前半１０ｔと後半１０ｔとの低下量が約３ポイント）が見られたが、実施例２ではその傾向（低下量が０〜１ポイント）は見られなかった。
【０２２３】
［比較例３］
上記実施例１において、分級工程２の金属篩の下部にタッピングボールおよびパンチングメタルを設置する代わりに、分級工程２の金属篩の上部にタッピングボールおよびパンチングメタルを設置した。すなわち、上記実施例１の分級工程２において、金属篩（目開き８５０μｍ）網の上に、直径３０ｍｍの白色（乳白色）のタッピングボール（ウレタン樹脂製／金属篩網の面積に対するタッピングボールの断面積の割合：１６％）を設置し、さらにその上部に孔径２０ｍｍのステンレス（材質：ＳＵＳ３０４）製パンチングメタル（開孔率４０％）を設置した以外は、実施例１と同様の操作を行い、比較吸水性樹脂（３）（含水率：１．５重量％、水可溶分：８．７重量％、重量平均粒子径（Ｄ５０）：４４４μｍ、σζ：０．４０）を得た。金属篩とパンチングメタルとの距離は５０ｍｍであった。また、分級工程２におけるタッピングボールの温度は約６０℃（熱風、篩面、吸水性樹脂からの加熱平衡温度）であった。
【０２２４】
得られた比較吸水性樹脂（３）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．８［ｇ／ｇ］（ＣＲＣ）、２４．４［ｇ／ｇ］（ＡＡＰ）、３１［×１０−７・ｃｍ３・ｓ・ｇ−１］（ＳＦＣ）、それぞれの標準偏差は０．１９（ＣＲＣ）、０．２６（ＡＡＰ）、１．９９（ＳＦＣ）であった。得られた比較吸水性樹脂（３）の性能の詳細を表１に記す。なお、比較吸水性樹脂（３）中の残存モノマー量は４１０ｐｐｍであった。
【０２２５】
タッピングボールを金属篩網の上で使用することで、下部で使用した場合（実施例１）と比較して、ＡＡＰが０．５［ｇ／ｇ］、ＳＦＣが５［×１０−７・ｃｍ３・ｓ・ｇ−１］低下した。
【０２２６】
［比較例４］
特許文献３０（国際公開第２０１０／０３２６９４号パンフレット）の実施例２に準じて以下の運転を行った。
【０２２７】
すなわち、図１（ただし、分級工程３は行わず、分級工程２と包装工程（製品）とが連結されている）に示されるように、重合工程（ベルト上での静置重合）、ゲル細粒化（解砕）工程、乾燥工程、粉砕工程、分級工程（分級工程１）、表面架橋工程（表面架橋剤の混合工程、加熱工程、冷却工程）、整粒工程（分級工程２）、および各工程間を連結する輸送工程からなる吸水性樹脂の連続製造装置（生産能力１５００［ｋｇ／ｈｒ］）を用いて連続製造した。なお、上記分級工程１、表面架橋工程、分級工程２との間は、空気輸送（露点１０℃の乾燥空気、または、６０℃の加熱空気）で連結されていた。
【０２２８】
具体的には、内部架橋剤としてポリエチレングリコールジアクリレート（平均ｎ数（平均重合度）９）を０．０９モル％（対単量体）含む７３モル％が中和されたアクリル酸部分ナトリウム塩水溶液（単量体濃度３８重量％）を、比較単量体水溶液（４）として、得られた比較単量体水溶液（４）を定量ポンプで連続フィードを行い、輸送管の途中で窒素ガスを連続的に吹き込み、酸素濃度を０．５［ｍｇ／Ｌ］以下にした。
【０２２９】
次に、比較単量体水溶液（４）に、さらに過硫酸ナトリウム／Ｌ−アスコルビン酸をそれぞれ０．１４ｇ／０．００５ｇ（単量体１ｍｏｌに対して）をラインミキシングで連続混合して、両端に堰を有する平面スチールベルトに厚み約３０ｍｍで供給して、９７℃で連続的に３０分間静置水溶液重合（連続ベルト重合）を行った（重合工程）。
【０２３０】
上記重合工程で得られた比較含水ゲル状架橋重合体（４）（固形分濃度：４６重量％）を６０℃の雰囲気下で孔径７ｍｍのミートチョッパーで約１ｍｍに細分化し（ゲル細粒化（解砕）工程）、次いで、連続通気バンド乾燥機（熱風の露点：３０℃）の移動する多孔板上に厚みが５０ｍｍとなるように広げて載せ、１９０℃で３０分間乾燥した後、外気にさらして冷却を行い、比較乾燥重合体（４）（固形分：９６．５重量％、温度：６０℃）を得た（乾燥工程）。
【０２３１】
得られた比較乾燥重合体（４）全量を３段ロールミル（ロールギャップが上から１．０ｍｍ／０．６０ｍｍ／０．４８ｍｍ）に連続供給することで粉砕した後（粉砕工程）、目開き８５０μｍ、７１０μｍおよび１５０μｍの金属篩網（材質：ＳＵＳ３０４製、篩内面の表面粗さＲｚ：５０ｎｍ、表面粗さＲａ：４．８ｎｍ、張り張力５０［Ｎ／ｃｍ］、篩網の面積２［ｍ２／枚］）を有する篩口径１６００ｍｍからなる揺動式円形篩い分け装置（振動数：２３０ｒｐｍ、ラジアル傾斜（勾配）：１１ｍｍ、タンジェンシャル傾斜（勾配）：１１ｍｍ、偏心量：３５ｍｍ、装置の温度：６０℃、装置内の雰囲気露点：１３℃）で分級し、７１０μｍおよび１５０μｍの金属篩網間の粒分を採取して、粒径７１０〜１５０μｍが約９８重量％の比較吸水性樹脂粉末（４）（ＣＲＣ：３３［ｇ／ｇ］、固形分：９６重量％、重量平均粒子径（Ｄ５０）：４００μｍ、σζ：０．３６）を得た。なお、当該篩い分け装置に供給される粉砕工程後の吸水性樹脂粉末の温度は６０℃に保温されていた。また、この篩い分け装置が据え付けられている架台は、接地抵抗値が５Ωの接地（除電）がなされていた。さらに、バグフィルターが設置された排気装置によって、該篩い分け装置内の減圧度が０．１１ｋＰａとされ、露点１０℃、温度６０℃の空気（上下向流）を２［ｍ３／ｈｒ］で該篩分け装置内を通気させた（分級工程１）。
【０２３２】
上記で得られた比較吸水性樹脂粉末（４）を、１５００［ｋｇ／ｈｒ］で高速連続混合機（タービュライザー、１０００ｒｐｍ）に定量連続供給して、吸水性樹脂粉末１００重量部に対して、１，４−ブタンジオール０．３６重量部、プロピレングリコール０．６重量部、純水３．２４重量部の混合液からなる表面処理剤溶液をスプレーで噴霧し混合した。次いで、得られた混合物をパドルドライヤーにより連続的に１９９℃にて４０分間加熱処理した（表面架橋工程）。
【０２３３】
その後、同様のパドルドライヤーを用いて６０℃まで強制冷却した。この冷却工程の際に、加熱され表面架橋された粒子１００重量部に対して、下記の硫酸アルミニウム処理液を１．５重量部添加することで多価金属塩により表面コーティングされた比較粒子状吸水剤（４）を得た。使用した硫酸アルミニウム処理液は、水道用液体硫酸アルミニウム２７重量％溶液（浅田化学工業株式会社製）１重量部に対して、５０重量％乳酸ナトリウム水溶液（株式会社武蔵野化学研究所製）０．３重量部を用い、さらにプロピレングリコール０．１重量部を混合することにより得た（冷却工程）。
【０２３４】
さらに、上記分級工程１で使用したものと同一の篩口径１６００ｍｍからなる揺動式円形篩い分け装置（装置の温度：６０℃／目開き７１０μｍの金属篩のみ使用、装置内の雰囲気露点：１２℃）で７１０μｍ通過物を分級し、目開き７１０μｍの篩網の上に残留する物は再度粉砕した後、上記７１０μｍ通過物と混合することで、全量が７１０μｍ通過物である整粒された比較吸水性樹脂（４）（含水率：１．４重量％、水可溶分：６．４重量％、重量平均粒子径（Ｄ５０）：３９４μｍ、σζ：０．３９）を得た（整粒工程（分級工程２））。なお、当該篩い分け装置に供給される粉砕工程後の吸水性樹脂粉末の温度は６０℃に保温されていた。また、この篩い分け装置が据え付けられている架台は、接地抵抗値が５Ωの接地（除電）がなされていた。さらに、バグフィルターが設置された排気装置によって、該篩い分け装置内の減圧度が０．１１ｋＰａとされ、露点１０℃、温度６０℃の空気（上下向流）を２［ｍ３／ｈｒ］で該篩分け装置内を通気させた。
【０２３５】
この比較吸水性樹脂（４）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２８．３［ｇ／ｇ］（ＣＲＣ）、２３．６［ｇ／ｇ］（ＡＡＰ）、１０３［×１０−７・ｃｍ３・ｓ・ｇ−１］（ＳＦＣ）、それぞれの標準偏差は０．１８（ＣＲＣ）、０．１５（ＡＡＰ）、５．９６（ＳＦＣ）であった。得られた比較吸水性樹脂（４）の性能の詳細を表１に記す。なお、比較吸水性樹脂（４）中の残存モノマー量は４５０ｐｐｍであった。
【０２３６】
［実施例３］
上記比較例４の分級工程２において、金属篩（目開き７１０μｍ）の下部に、直径３０ｍｍの白色（乳白色）のタッピングボール（ウレタン樹脂製／金属篩網の面積に対するタッピングボールの断面積の割合：１６％）および孔径２０ｍｍのステンレス（材質：ＳＵＳ３０４）製パンチングメタル（開孔率４０％）を設置した以外は、比較例４と同様の操作を行い、吸水性樹脂（３）（含水率：１．４重量％、水可溶分：６．３重量％、重量平均粒子径（Ｄ５０）：４０１μｍ、σζ：０．３６）を得た。金属篩とパンチングメタルとの距離は５０ｍｍであった。また、分級工程２におけるタッピングボールの温度は約６０℃（熱風、篩面、吸水性樹脂からの加熱平衡温度）であった。
【０２３７】
得られた吸水性樹脂（３）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２８．３［ｇ／ｇ］（ＣＲＣ）、２４．０［ｇ／ｇ］（ＡＡＰ）、１１０［×１０−７・ｃｍ３・ｓ・ｇ−１］（ＳＦＣ）、それぞれの標準偏差は０．１６（ＣＲＣ）、０．１４（ＡＡＰ）、５．６８（ＳＦＣ）であった。得られた吸水性樹脂（３）の性能の詳細を表１に記す。なお、吸水性樹脂（３）中の残存モノマー量は４５０ｐｐｍであった。
【０２３８】
タッピングボールの使用によって、ＡＡＰで０．４［ｇ／ｇ］、ＳＦＣで７［×１０−７・ｃｍ３・ｓ・ｇ−１］向上した。また、上記比較例１では、ＳＦＣが生産時間の経過とともに低下する傾向（生産量で前半１０ｔと後半１０ｔとの低下量が約３ポイント）が見られたが、実施例３ではその傾向（低下量が０〜１ポイント）は見られなかった。
【０２３９】
［実施例４］
上記実施例１において、さらに分級工程１の各金属篩（目開き１０００μｍ、８５０μｍおよび１５０μｍ）の下部に、直径３０ｍｍの白色（乳白色）のタッピングボール（ウレタン樹脂製／金属篩網の面積に対するタッピングボールの断面積の割合：１６％）および孔径２０ｍｍのステンレス（材質：ＳＵＳ３０４）製パンチングメタル（開孔率４０％）を設置した以外は、実施例１と同様の操作を行い、吸水性樹脂（４）（含水率：１．６重量％、水可溶分：８．６重量％、重量平均粒子径（Ｄ５０）：４５１μｍ、σζ：０．３５）を得た。なお、分級工程１および分級工程２における各金属篩とパンチングメタルとの距離は５０ｍｍであった。また、分級工程１および分級工程２におけるタッピングボールの温度は約６０℃（熱風、篩面、吸水性樹脂からの加熱平衡温度）であった。
【０２４０】
得られた吸水性樹脂（４）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．９［ｇ／ｇ］（ＣＲＣ）、２５．０［ｇ／ｇ］（ＡＡＰ）、３８［×１０−７・ｃｍ３・ｓ・ｇ−１］（ＳＦＣ）、それぞれの標準偏差は０．１４（ＣＲＣ）、０．２２（ＡＡＰ）、１．８０（ＳＦＣ）であった。得られた吸水性樹脂（４）の性能の詳細を表１に記す。なお、吸水性樹脂（４）中の残存モノマー量は３９０ｐｐｍであった。
【０２４１】
［実施例５］
上記実施例４において、分級工程２の金属篩の下部にタッピングボールおよびパンチングメタルを設置する代わりに、分級工程２の金属篩の上部にタッピングボールおよびパンチングメタルを設置した。すなわち、上記実施例４において、分級工程２の金属篩（目開き８５０μｍ）網の上に、直径３０ｍｍの白色（乳白色）のタッピングボール（ウレタン樹脂製／金属篩網の面積に対するタッピングボールの断面積の割合：１６％）を設置し、さらにその上部に孔径２０ｍｍのステンレス（材質：ＳＵＳ３０４）製パンチングメタル（開孔率４０％）を設置した以外は、実施例４と同様の操作を行い、吸水性樹脂（５）（含水率：１．５重量％、水可溶分：８．６重量％、重量平均粒子径（Ｄ５０）：４４１μｍ、σζ：０．３７）を得た。なお、分級工程１および分級工程２における各金属篩とパンチングメタルとの距離は５０ｍｍであった。また、分級工程１および分級工程２におけるタッピングボールの温度は約６０℃（熱風、篩面、吸水性樹脂からの加熱平衡温度）であった。
【０２４２】
得られた吸水性樹脂（５）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．８［ｇ／ｇ］（ＣＲＣ）、２４．４［ｇ／ｇ］（ＡＡＰ）、３５［×１０−７・ｃｍ３・ｓ・ｇ−１］（ＳＦＣ）、それぞれの標準偏差は０．１５（ＣＲＣ）、０．２２（ＡＡＰ）、１．８５（ＳＦＣ）であった。得られた吸水性樹脂（５）の性能の詳細を表１に記す。なお、吸水性樹脂（５）中の残存モノマー量は４００ｐｐｍであった。
【０２４３】
［実施例６］
上記実施例４の分級工程２において、タッピングボールおよびパンチングメタルを使用しなかった以外は、実施例４と同様の操作を行い、吸水性樹脂（６）（含水率：１．５重量％、水可溶分：８．７重量％、重量平均粒子径（Ｄ５０）：４３８μｍ、σζ：０．３７）を得た。なお、分級工程１における各金属篩とパンチングメタルとの距離は５０ｍｍであった。
【０２４４】
得られた吸水性樹脂（６）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．９［ｇ／ｇ］（ＣＲＣ）、２４．４［ｇ／ｇ］（ＡＡＰ）、３６［×１０−７・ｃｍ３・ｓ・ｇ−１］（ＳＦＣ）、それぞれの標準偏差は０．１５（ＣＲＣ）、０．２３（ＡＡＰ）、１．８７（ＳＦＣ）であった。得られた吸水性樹脂（６）の性能の詳細を表１に記す。なお、吸水性樹脂（６）中の残存モノマー量は４００ｐｐｍであった。
【０２４５】
［実施例７］
上記実施例１において、分級工程１の各金属篩（目開き１０００μｍ、８５０μｍおよび１５０μｍ）網の上に、直径３０ｍｍの白色（乳白色）のタッピングボール（ウレタン樹脂製／金属篩網の面積に対するタッピングボールの断面積の割合：１６％）を設置し、さらにその上部に孔径２０ｍｍのステンレス（材質：ＳＵＳ３０４）製パンチングメタル（開孔率４０％）を設置した以外は、実施例１と同様の操作を行い、吸水性樹脂（７）（含水率：１．５重量％、水可溶分：８．８重量％、重量平均粒子径（Ｄ５０）：４４９μｍ、σζ：０．３６）を得た。なお、分級工程１および分級工程２における各金属篩とパンチングメタルとの距離は５０ｍｍであった。また、分級工程１および分級工程２におけるタッピングボールの温度は約６０℃（熱風、篩面、吸水性樹脂からの加熱平衡温度）であった。
【０２４６】
得られた吸水性樹脂（７）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．８［ｇ／ｇ］（ＣＲＣ）、２５．０［ｇ／ｇ］（ＡＡＰ）、３６［×１０−７・ｃｍ３・ｓ・ｇ−１］（ＳＦＣ）、それぞれの標準偏差は０．２０（ＣＲＣ）、０．２４（ＡＡＰ）、１．９４（ＳＦＣ）であった。得られた吸水性樹脂（７）の性能の詳細を表１に記す。なお、吸水性樹脂（７）中の残存モノマー量は４１０ｐｐｍであった。
【０２４７】
［比較例５］
上記実施例７において、分級工程２の金属篩の下部にタッピングボールおよびパンチングメタルを設置する代わりに、分級工程２の金属篩の上部にタッピングボールおよびパンチングメタルを設置した。すなわち、上記実施例７の分級工程２において、金属篩（目開き８５０μｍ）網の上に、直径３０ｍｍの白色（乳白色）のタッピングボール（ウレタン樹脂製／金属篩網の面積に対するタッピングボールの断面積の割合：１６％）を設置し、さらにその上部に孔径２０ｍｍのステンレス（材質：ＳＵＳ３０４）製パンチングメタル（開孔率４０％）を設置した以外は、実施例７と同様の操作を行い、比較吸水性樹脂（５）（含水率：１．５重量％、水可溶分：８．７重量％、重量平均粒子径（Ｄ５０）：４４２μｍ、σζ：０．３９）を得た。なお、分級工程１および分級工程２における各金属篩とパンチングメタルとの距離は５０ｍｍであった。また、分級工程１および分級工程２におけるタッピングボールの温度は約６０℃（熱風、篩面、吸水性樹脂からの加熱平衡温度）であった。
【０２４８】
得られた比較吸水性樹脂（５）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．８［ｇ／ｇ］（ＣＲＣ）、２４．５［ｇ／ｇ］（ＡＡＰ）、２８［×１０−７・ｃｍ３・ｓ・ｇ−１］（ＳＦＣ）、それぞれの標準偏差は０．１９（ＣＲＣ）、０．２６（ＡＡＰ）、１．９９（ＳＦＣ）であった。得られた比較吸水性樹脂（５）の性能の詳細を表１に記す。なお、比較吸水性樹脂（５）中の残存モノマー量は４１０ｐｐｍであった。
【０２４９】
［比較例６］
上記実施例７の分級工程２において、タッピングボールおよびパンチングメタルを使用しなかった以外は、実施例７と同様の操作を行い、比較吸水性樹脂（６）（含水率：１．５重量％、水可溶分：８．７重量％、重量平均粒子径（Ｄ５０）：４４０μｍ、σζ：０．４０）を得た。なお、分級工程１における各金属篩とパンチングメタルとの距離は５０ｍｍであった。
【０２５０】
得られた比較吸水性樹脂（６）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．９［ｇ／ｇ］（ＣＲＣ）、２４．３［ｇ／ｇ］（ＡＡＰ）、２８［×１０−７・ｃｍ３・ｓ・ｇ−１］（ＳＦＣ）、それぞれの標準偏差は０．１９（ＣＲＣ）、０．２６（ＡＡＰ）、２．００（ＳＦＣ）であった。得られた比較吸水性樹脂（６）の性能の詳細を表１に記す。なお、比較吸水性樹脂（６）中の残存モノマー量は４１０ｐｐｍであった。
【０２５１】
【表１】
2011115216.tif 000004
【０２５２】
（まとめ）
表１に示したように、分級工程が複数の場合、いずれかの分級工程でタッピング材（タッピングボール）を金属篩網の下部に使用することで、さらに好ましくは除電を行うことで、得られる吸水性樹脂の諸物性（ＳＦＣ等）が向上する。上記特許文献１〜３０には、本発明の開示も示唆もない。
【０２５３】
［比較例７］
上記比較例１の分級工程２で得られた比較吸水性樹脂（１）について、さらに分級工程３として、下記に掲げる篩い分け装置を用いて微粉（粒子径１５０μｍ未満の粒子）を除去して、比較吸水性樹脂（７）（含水率：１．５重量％、水可溶分：８．７重量％、重量平均粒子径（Ｄ５０）：４４５μｍ、σζ：０．３９）を得た。
【０２５４】
上記分級工程３で用いられる篩い分け装置は、分級工程１で使用したものと同一形式であるが、目開き１５０μｍの金属篩網（材質：ＳＵＳ３０４製、篩内面の表面粗さＲｚ：５０ｎｍ、表面粗さＲａ：４．８ｎｍ、張り張力（テンション）５０［Ｎ／ｃｍ］、篩網の面積２［ｍ２／枚］）のみを有する、篩口径１６００ｍｍからなる揺動式円形篩い分け装置（振動数：２３０ｒｐｍ、ラジアル傾斜（勾配）：１１ｍｍ、タンジェンシャル傾斜（勾配）：１１ｍｍ、偏心量：３５ｍｍ、装置の温度：６０℃）である。なお、当該篩い分け装置に供給される粉砕工程後の吸水性樹脂粉末の温度は６０℃に保温されていた。また、この篩い分け装置が据え付けられている架台は、接地抵抗値が５Ωの接地（除電）がなされていた。さらに、バグフィルターが設置された排気装置によって、該篩い分け装置内の減圧度が０．１１ｋＰａとされ、露点１０℃、温度６０℃の空気（上下向流）を２［ｍ３／ｈｒ］で該篩分け装置内を通気させた。
【０２５５】
得られた比較吸水性樹脂（７）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．８［ｇ／ｇ］（ＣＲＣ）、２４．７［ｇ／ｇ］（ＡＡＰ）、３４［×１０−７・ｃｍ３・ｓ・ｇ−１］（ＳＦＣ）であった。得られた比較吸水性樹脂（７）の性能の詳細を表２に記す。なお、比較吸水性樹脂（７）中の残存モノマー量は４１０ｐｐｍであった。
【０２５６】
［実施例８］
上記比較例７において、分級工程１で使用される金属篩のうち、目開き１５０μｍの金属篩に、分級助剤粒子として炭酸カルシウム１重量％を添加して分級した以外は、比較例７と同様の操作を行い吸水性樹脂（８）（含水率：１．５重量％、水可溶分：８．６重量％、重量平均粒子径（Ｄ５０）：４４６μｍ、σζ：０．３８）を得た。
【０２５７】
得られた吸水性樹脂（８）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ２９．９［ｇ／ｇ］（ＣＲＣ）、２４．７［ｇ／ｇ］（ＡＡＰ）、３５［×１０−７・ｃｍ３・ｓ・ｇ−１］（ＳＦＣ）であった。得られた吸水性樹脂（８）の性能の詳細を表２に記す。なお、吸水性樹脂（８）中の残存モノマー量は４０９ｐｐｍであった。
【０２５８】
［実施例９］
上記比較例７において、分級工程３の目開き１５０μｍの金属篩に、分級助剤粒子として炭酸カルシウム１重量％を添加して分級した以外は、比較例７と同様の操作を行い吸水性樹脂（９）（含水率：１．５重量％、水可溶分：８．６重量％、重量平均粒子径（Ｄ５０）：４４９μｍ、σζ：０．３７）を得た。
【０２５９】
得られた吸水性樹脂（９）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ３０．１［ｇ／ｇ］（ＣＲＣ）、２４．９［ｇ／ｇ］（ＡＡＰ）、３７［×１０−７・ｃｍ３・ｓ・ｇ−１］（ＳＦＣ）であった。得られた吸水性樹脂（９）の性能の詳細を表２に記す。なお、吸水性樹脂（９）中の残存モノマー量は４０５ｐｐｍであった。
【０２６０】
［実施例１０］
上記比較例７において、分級工程１および分級工程３の目開き１５０μｍの金属篩に、分級助剤粒子として炭酸カルシウム１重量％を添加して分級した以外は、比較例７と同様の操作を行い吸水性樹脂（１０）（含水率：１．４重量％、水可溶分：８．６重量％、重量平均粒子径（Ｄ５０）：４５０μｍ、σζ：０．３６）を得た。
【０２６１】
得られた吸水性樹脂（１０）を連続生産しながら１トン毎にサンプリングを行い、２０トン分の吸水性樹脂の性能測定を行った。得られたサンプル数は２０点であり、平均のＣＲＣ、ＡＡＰ、ＳＦＣはそれぞれ３０．２［ｇ／ｇ］（ＣＲＣ）、２４．９［ｇ／ｇ］（ＡＡＰ）、３７［×１０−７・ｃｍ３・ｓ・ｇ−１］（ＳＦＣ）であった。得られた吸水性樹脂（１０）の性能の詳細を表２に記す。なお、吸水性樹脂（１０）中の残存モノマー量は４０３ｐｐｍであった。
【０２６２】
【表２】
2011115216.tif 000005
【０２６３】
（まとめ）
表２に示したように、小さい目開きの篩（例えば１５０μｍ）を有する分級工程１または分級工程３のいずれかにおいて分級助剤を使用することで、得られる吸水性樹脂の諸物性（ＳＦＣ等）が向上する。
【０２６４】
［実施例１１］
上記比較例７において、分級工程１および分級工程３での目開き１５０μｍの金属篩にＰＺＴ（チタン酸ジルコン酸鉛）を検出素子とするＡＥ（アコースティックエミッション）センサを取り付け、ＡＥ信号増幅用アンプを経由して、ＡＥ計測装置に接続した。ＡＥ計測装置により、１０〜１０００ｋＨｚの定常波（篩網が破れていない状態で観測されるＡＥ信号）が観測された。４ヶ月間連続運転を行ったところ、定常波と異なるスパイク信号（突発型パルス状信号）が突如観測された。
【０２６５】
即座に運転を停止し篩を観察したところ、篩網に破れが観察された。ＡＥ信号の検出により、網破れを早期発見出来たとともに、プロセス異常の早期発見により、異常品質の製品（製品規格外となる製品）の発生量を必要最小限に抑えることが出来た。
【０２６６】
［比較例８］
上記比較例７において、連続運転を継続しながら篩の破損を吸水樹脂の粒度変化で確認しようとしたが、粒度分布に振れがあり、実質的に篩の破損の有無を判別することはできなかった。
【０２６７】
［実施例１２］
上記実施例４において、分級工程１および分級工程２におけるタッピングボールの温度を６０℃（熱風、篩面、吸水性樹脂からの加熱平衡温度）から２５℃（タッピングボール使用時の運転開始当初の温度）に変更した以外は、実施例４と同様の操作を行ったところ、含水率の高い分級工程１で運転当初、一部に凝集物が見られた。また、５ポイントのＳＦＣの低下（ＳＦＣ低下幅：５［×１０−７・ｃｍ３・ｓ・ｇ−１］）が見られた。
【０２６８】
［実施例１３］
上記実施例４において、分級工程１および分級工程２におけるタッピングボールの温度を６０℃（熱風、篩面、吸水性樹脂からの加熱平衡温度）から３０℃（タッピングボール使用時の運転開始当初の温度）に変更した以外は、実施例４と同様の操作を行ったところ、含水率の高い分級工程１で運転当初、一部に凝集物が見られた。また、３ポイントのＳＦＣの低下（ＳＦＣ低下幅：３［×１０−７・ｃｍ３・ｓ・ｇ−１］）が見られた。
【０２６９】
［実施例１４］
上記実施例４において、６ヶ月の長期連続運転を行ったところ、ＳＦＣやＡＡＰが０．数ポイント、低下する現象が見られた。そこで、運転を停止し、全工程を確認したところ、タッピングボールの磨耗（直径の減少：約１０〜２０％）が確認された。タッピングボールを新品に交換すると、物性が回復した。
【産業上の利用可能性】
【０２７０】
巨大スケールの連続生産（特に１［ｔ／ｈｒ］以上）によって、着色や異物のない吸水性樹脂を安価に安定的に製造できるため、本発明の吸水性樹脂は紙オムツや生理用ナプキンをはじめ各種衛生材料やその他、各種吸水性樹脂の用途に使用できる。【０２７１】
なお、本出願は、２０１０年３月１７日に出願された日本国特許出願第２０１０−０６１２２３号および同第２０１０−０６１２２４号に基づいており、その開示内容は、参照により全体として引用されている。
【図１】
2011115216.tif 000006
【図２】
2011115216.tif 000007
【図３】
2011115216.tif 000008
【国際調査報告】
2011115216.tif 000009
2011115216.tif 000010
2011115216.tif 000011
2011115216.tif 000012
2011115216.tif 000013
2011115216.tif 000014
2011115216.tif 000015
2011115216.tif 000016